(57)【要約】【課題】電子写真感光体が長寿命化でり、高湿環境下において画像流れが改善され、低湿環境下で黒帯の発生が低減することにより、鮮明な画像が得られる電子写真装置を提供すること。【解決手段】黒色用帯電手段がコロナ帯電、非黒色用帯電手段が接触帯電であり、電子写真装置に用いられる感光体は、最表層が、（メタ）アクリロイルオキシ基を有する正孔輸送性化合物を重合及び硬化で形成され、内部反射エレメントがＧｅ、入射角４５度の条件でフーリエ変換赤外分光全反射法により求める式（１）で表されるＡ値としたとき、  Ａ＝Ｓ１／Ｓ２  （１）（式（１）中、Ｓ１は末端オレフィン（ＣＨ２＝）面内変角振動に基づくピーク面積。Ｓ２は（メタ）アクリロイルオキシ基のＣ＝Ｏ伸縮振動に基づくピーク面積。）黒色用感光体のＡ値が０．０１２以上０．０１８以下で、非黒色用感光体のＡ値が０．０１９以上０．０４０以下であることを特徴とする電子写真装置。【選択図】図８
2010091851.tif 000002
【特許請求の範囲】
【請求項１】
少なくとも複数の帯電手段、露光手段、現像手段、転写手段、クリーニング手段を有する電子写真装置において、
該帯電手段、該露光手段、該現像手段、該クリーニング手段は、少なくとも黒色と非黒色で構成され、黒色に用いられる該帯電手段がコロナ帯電であり、非黒色に用いられる該帯電手段が接触帯電であり、且つ、
該電子写真装置に用いられる電子写真感光体は、少なくとも最表層が、アクリロイルオキシ基（ＣＨ２＝ＣＨＣＯＯ−）又はメタクリロイルオキシ基（ＣＨ２＝Ｃ（ＣＨ３）ＣＯＯ−）を有する正孔輸送性化合物を重合及び硬化させることにより形成され、且つ、内部反射エレメントがＧｅ、入射角が４５度の条件でフーリエ変換赤外分光全反射法により求める下記式（１）で表されるＡ値としたとき、
Ａ＝Ｓ１／Ｓ２  （１）
（式（１）中、Ｓ１は末端オレフィン（ＣＨ２＝）面内変角振動に基づくピーク面積である。Ｓ２はアクリロイルオキシ基又はメタクリロイルオキシ基のＣ＝Ｏ伸縮振動に基づくピーク面積である。）
黒色に用いられる該電子写真感光体のＡ値が０．０１２以上０．０１８以下であり、
非黒色に用いられる該電子写真感光体のＡ値が０．０１９以上０．０４０以下である
ことを特徴とする電子写真装置。
【請求項２】
前記電子写真感光体の最表層に用いられる正孔輸送化合物が、
黒色に用いられる前記電子写真感光体が下記一般式（２）で示される化合物を含み、
非黒色に用いられる前記電子写真感光体が下記一般式（３）で示される化合物を含み、且つ、一般式（３）中、Ａｒ１、Ａｒ２及びＡｒ３が一般式（４）乃至（６）より選ばれる請求項１に記載の電子写真装置。
【化１】
2010091851.tif 000018
（式（２）〜（６）中、Ｒ１は水素原子、フッ素原子、塩素原子、臭素原子、ヨウ素原子、炭素数１以上５以下のアルキル基又はアルコキシ基を示し、それぞれ同一であっても異なっていても良い。Ｒ２は水素原子又はメチル基を示し、それぞれ同一であっても異なっていても良い。Ｘは炭素数１以上６以下のアルキレン基又はフェニレン基を示し、それぞれ同一であっても異なっていても良い。ａ、ｂ、ｃはぞれぞれ０乃至５の整数を示し、それぞれ同一であっても異なっていても良い。）
【請求項３】
黒色に用いられる前記電子写真感光体の外径は、非黒色に用いられる前記電子写真感光体の外径よりも大きい請求項１又は２に記載の電子写真装置。
【請求項４】
帯電手段としてコロナ帯電を備えた電子写真装置に用いられる黒色用の電子写真感光体は、少なくとも最表層が、アクリロイルオキシ基（ＣＨ２＝ＣＨＣＯＯ−）又はメタクリロイルオキシ基（ＣＨ２＝Ｃ（ＣＨ３）ＣＯＯ−）を有する正孔輸送性化合物を重合及び硬化させることにより形成され、且つ、内部反射エレメントがＧｅ、入射角が４５度の条件でフーリエ変換赤外分光全反射法により求める下記式（１）で表されるＡ値としたとき、
Ａ＝Ｓ１／Ｓ２  （１）
（式（１）中、Ｓ１は末端オレフィン（ＣＨ２＝）面内変角振動に基づくピーク面積であり、Ｓ２はアクリロイルオキシ基又はメタクリロイルオキシ基のＣ＝Ｏ伸縮振動に基づくピーク面積である。）
該電子写真感光体のＡ値が０．０１２以上０．０１８以下であることを特徴とする黒色に用いられることを特徴とする電子写真感光体。
【請求項５】
帯電手段として接触帯電を備えた電子写真装置に用いられる非黒色用の電子写真感光体は、少なくとも最表層が、アクリロイルオキシ基（ＣＨ２＝ＣＨＣＯＯ−）又はメタクリロイルオキシ基（ＣＨ２＝Ｃ（ＣＨ３）ＣＯＯ−）を有する正孔輸送性化合物を重合及び硬化させることにより形成され、且つ、内部反射エレメントがＧｅ、入射角が４５度の条件でフーリエ変換赤外分光全反射法により求める下記式（１）で表されるＡ値としたとき、
Ａ＝Ｓ１／Ｓ２  （１）
（式（１）中、Ｓ１は末端オレフィン（ＣＨ２＝）面内変角振動に基づくピーク面積であり、Ｓ２はアクリロイルオキシ基又はメタクリロイルオキシ基のＣ＝Ｏ伸縮振動に基づくピーク面積である。）
該電子写真感光体のＡ値が０．０１９以上０．０４０以下であることを特徴とする非黒色に用いられることを特徴とする電子写真感光体。
【請求項６】
前記電子写真感光体の最表層に用いられる正孔輸送化合物が、黒色に用いられる前記電子写真感光体が下記一般式（２）で示される化合物を含む請求項４に記載の電子写真感光体。
【化２】
2010091851.tif 000019
（式（２）中、Ｒ１は水素原子、フッ素原子、塩素原子、臭素原子、ヨウ素原子、炭素数１以上５以下のアルキル基又はアルコキシ基を示し、それぞれ同一であっても異なっていても良い。ａ、ｂ、ｃはぞれぞれ０乃至５の整数を示し、それぞれ同一であっても異なっていても良い。）
【請求項７】
前記電子写真感光体の最表層に用いられる正孔輸送化合物が、非黒色に用いられる前記電子写真感光体が下記一般式（３）で示される化合物を含み、且つ、一般式（３）中、Ａｒ１、Ａｒ２及びＡｒ３が一般式（４）乃至（６）より選ばれる請求項５に記載の電子写真感光体。
【化３】
2010091851.tif 000020
（式（３）〜（６）中、Ｒ１は水素原子、フッ素原子、塩素原子、臭素原子、ヨウ素原子、炭素数１以上５以下のアルキル基又はアルコキシ基を示し、それぞれ同一であっても異なっていても良い。Ｒ２は水素原子又はメチル基を示し、それぞれ同一であっても異なっていても良い。Ｘは炭素数１以上６以下のアルキレン基又はフェニレン基を示し、それぞれ同一であっても異なっていても良い。ａ、ｂ、ｃはぞれぞれ０乃至５の整数を示し、それぞれ同一であっても異なっていても良い。）
【請求項８】
黒色に用いられる前記電子写真感光体の外径は、非黒色に用いられる前記電子写真感光体の外径よりも大きい請求項４乃至７に記載の電子写真感光体。
【請求項９】
請求項４乃至８のいずれかに記載の電子写真感光体と、該電子写真感光体を帯電させる帯電手段、該電子写真感光体上に形成された静電潜像をトナーで現像して該電子写真感光体上にトナー像を形成する現像手段及び該電子写真感光体上に形成されたトナー像を転写材上に転写した後の該電子写真感光体上に残るトナーを除去するクリーニング手段からなる群より選択される少なくとも１つの手段とを共に一体に支持し、請求項１乃至３に記載の電子写真装置本体に着脱自在であることを特徴とするプロセスカートリッジ。
【発明の詳細な説明】
【技術分野】
【０００１】
本発明は、電子写真感光体、前記電子写真感光体を有するプロセスカートリッジ及び電子写真装置に関する。特に、複数の電子写真感光体を用いるタンデム方式の電子写真装置に関する。
【背景技術】
【０００２】
近年の電子写真装置は、機械の小型化に伴い、外径の小さい円筒状電子写真感光体を用いる傾向にある。複数の電子写真感光体を用いるタンデム方式の電子写真装置の場合は、特に外径の小さい円筒状の電子写真感光体を用いる傾向にある。円筒状電子写真感光体の外径を小さくすることにより、１枚の画像出力を得る際の電子写真感光体の回転数が増加する。その為、電子写真感光体の磨耗量が増大し、寿命が短くなる不具合が生じる。また、タンデム方式の電子写真装置は、カラーだけでなく黒のみの画像出力がなされる場合もある。近年、画像出力のカラー化率が向上していると言われているが、電子写真装置で出力される画像はまだ黒のみの画像出力が多い。そのため、黒色に用いられる電子写真感光体がより使われ、黒色に用いられる電子写真感光体の寿命が他の色よりも短くなる不具合が生じる。
【０００３】
また、機械の小型化に寄与するものとしてローラ形状をした接触式の帯電手段が用いられる傾向にある。接触帯電は、電子写真感光体に接触し電圧を印加するので、必要な表面電位を得る為の電力が小さくて済む利点がある。その反面、電子写真感光体表面に接触して電圧を印加する為、表面が劣化し、磨耗量が増大し、寿命が短くなる不具合が生じる。
【０００４】
機械の小型化により、電子写真感光体の寿命が短くなる不具合が生じている。特に、使用頻度の高い黒色に用いられる電子写真感光体の寿命が短くなり、交換頻度が増加する。
【０００５】
電子写真感光体の寿命を延命化する為に電子写真装置の改良としては、
特許文献１には、黒色に用いられている帯電手段が非接触帯電であり、非黒色に用いられている帯電手段が接触帯電であるということが開示されている。
特許文献２には、帯電手段は接触式であるが、黒色に用いられている帯電手段が直流帯電のみ、非黒色に用いられている帯電手段が直流に交流重畳した帯電を行うということが開示されている。
特許文献３には、黒色に用いられている円筒状電子写真感光体の外径が大きいことと、帯電手段の黒色に用いられている帯電手段のみが近接帯電であるということが開示されている。
特許文献４には、黒色に用いられている電子写真感光体の外径を大きくして寿命を延ばすことが開示されている。
【０００６】
また、電子写真感光体の長寿命化として、硬化性の樹脂を電荷輸送層用の樹脂として用いる試みが、特許文献５に開示されている。このように、電荷輸送層用の樹脂に硬化性の樹脂を用い、電荷輸送層を硬化、架橋することによって機械的強度が増し、繰り返し使用時の耐摩耗性及び耐傷性は大きく向上する。
【０００７】
最表層に硬化性樹脂を含有する有機感光体は、長期間の耐久使用時も表面層の磨耗がほとんどなく、初期の表面層の形状を耐久使用中に維持し続ける性質を有する。そのため、硬化性樹脂を含有する有機感光体は磨耗に関しては、有効な手段であるが、熱又は、放射線照射により形成された電荷輸送層は電荷輸送機能が硬化により阻害され、感度において不具合を発生する問題が生じている。この不具合の例としては、画像濃度が薄くなる現象が挙げられる。つまり、電子写真装置が連続通紙を行なった際、電子写真感光体のいずれかの領域に電荷が蓄積することにより画像形成部の電位が上昇する。そのため、画像濃度を出すことに必要な電位差（帯電電位と露光部電位の差）を満たさなくなり、その結果、画像濃度が薄くなる現象である。
【０００８】
放射線の照射により最表面を硬化させる電子写真感光体においては、特許文献６に示されるような製造方法、及び特許文献７に示されるような未反応基の残存率を規定し、機械的強度及び電荷輸送機能を両立させることが提案されている。
【０００９】
本発明者らは、特許文献６に示されるような製造方法、及び特許文献７に示されるような未反応基の残存率を規定した電子写真感光体、及び前記電子写真感光体を用いたタンデム方式の電子写真装置で検討を行なった。表面の未反応基の残存率により、画像出力を高湿環境下で行うと画像流れが発生する場合があった。
【００１０】
また、特許文献６に示されるような製造方法、特許文献７に示されるような未反応基の残存率を規定した電子写真感光体、及び前記電子写真感光体を用いた特許文献１に示すようなタンデム方式の電子写真装置で検討を行なった。表面の未反応基の残存率により、画像出力を低湿環境下で行うと黒色の帯電器に相当する位置に画像上黒帯が発生する場合があった。
【００１１】
また、特許文献６に示されるような製造方法、特許文献７に示されるような未反応基の残存率を規定した電子写真感光体、及び前記電子写真感光体を用いた特許文献１及び特許文献４に示すようなタンデム方式の電子写真装置で検討を行なった。表面の未反応基の残存率により、連続の画像出力で色味変動の発生する場合があることが判明した。
【特許文献１】特許第３５８７０９４号公報
【特許文献２】特開２００２−３４１６１８号公報
【特許文献３】特開２００３−１５６９１０号公報
【特許文献４】特開２０００−２４２０５７号公報
【特許文献５】特開平２−１２７６５２号公報
【特許文献６】特開２００４−１９８５６８号公報
【特許文献７】特開２００５−４９５７９号公報
【特許文献８】特開２０００−６６４２４号公報
【特許文献９】特開昭５４−１４３６４５号公報
【特許文献１０】特許第４０２７４０７号公報
【特許文献１１】特開２００６−２６７８５５号公報
【特許文献１２】特開２００６−２６７８５７号公報
【特許文献１３】特許第３９３８２０９号公報
【発明の開示】
【発明が解決しようとする課題】
【００１２】
電子写真感光体を長寿命化させるため、放射線の照射により最表層を硬化した電子写真感光体を検討したところ、表面の未反応基の残存率により画像流れが発生することが判明した。また、黒色に用いられる電子写真感光体の寿命を向上させるべく、黒色の帯電手段をコロナ帯電としたところ、表面の未反応基の残存率により、コロナ帯電器直下部に相当する部分に画像上に黒帯が発生した。
【００１３】
また、黒色に用いられる電子写真感光体の外径を非黒色に用いられる電子写真感光体よりも大径化したところ、表面の未反応基の残存率により、色味変動が発生した。
【００１４】
本発明の目的は、電子写真感光体の長寿命化である。また、本発明の他の目的としては、黒色に用いられる電子写真感光体の寿命が他の色に用いられる電子写真感光体と同等もしくはそれ以上の寿命を有することである。
【００１５】
また、本発明の他の目的としては、高湿環境下において画像流れが改善され、低湿環境下で黒帯の発生が低減することにより、鮮明な画像が得られる電子写真感光体、プロセスカートリッジ及び電子写真装置を提供することにある。
【００１６】
本発明の他の目的としては、繰返し使用時おける電位変動が安定することにより、色味変動が改善された電子写真感光体、プロセスカートリッジ及び電子写真装置を提供することにある。
【課題を解決するための手段】
【００１７】
本発明に従って、少なくとも複数の帯電手段、露光手段、現像手段、転写手段、クリーニング手段を有する電子写真装置において、
該帯電手段、該露光手段、該現像手段、該クリーニング手段は、少なくとも黒色と非黒色で構成され、黒色に用いられる該帯電手段がコロナ帯電であり、非黒色に用いられる該帯電手段が接触帯電であり、且つ、
該電子写真装置に用いられる電子写真感光体は、少なくとも最表層が、アクリロイルオキシ基（ＣＨ２＝ＣＨＣＯＯ−）又はメタクリロイルオキシ基（ＣＨ２＝Ｃ（ＣＨ３）ＣＯＯ−）を有する正孔輸送性化合物を重合及び硬化させることにより形成され、且つ、内部反射エレメントがＧｅ、入射角が４５度の条件でフーリエ変換赤外分光全反射法により求める下記式（１）で表されるＡ値としたとき、
Ａ＝Ｓ１／Ｓ２  （１）
（式（１）中、Ｓ１は末端オレフィン（ＣＨ２＝）面内変角振動に基づくピーク面積である。Ｓ２はアクリロイルオキシ基又はメタクリロイルオキシ基のＣ＝Ｏ伸縮振動に基づくピーク面積である。）
黒色に用いられる該電子写真感光体のＡ値が０．０１２以上０．０１８以下であり、
非黒色に用いられる該電子写真感光体のＡ値が０．０１９以上０．０４０以下である
ことを特徴とする電子写真装置が提供される。
【００１８】
また、本発明に従って、帯電手段としてコロナ帯電を備えた電子写真装置に用いられる黒色用の電子写真感光体は、少なくとも最表層が、アクリロイルオキシ基（ＣＨ２＝ＣＨＣＯＯ−）又はメタクリロイルオキシ基（ＣＨ２＝Ｃ（ＣＨ３）ＣＯＯ−）を有する正孔輸送性化合物を重合及び硬化させることにより形成され、且つ、内部反射エレメントがＧｅ、入射角が４５度の条件でフーリエ変換赤外分光全反射法により求める下記式（１）で表されるＡ値としたとき、
Ａ＝Ｓ１／Ｓ２  （１）
（式（１）中、Ｓ１は末端オレフィン（ＣＨ２＝）面内変角振動に基づくピーク面積であり、Ｓ２はアクリロイルオキシ基又はメタクリロイルオキシ基のＣ＝Ｏ伸縮振動に基づくピーク面積である。）
該電子写真感光体のＡ値が０．０１２以上０．０１８以下であることを特徴とする黒色に用いられることを特徴とする電子写真感光体が提供される。
【００１９】
また、本発明に従って、帯電手段として接触帯電を備えた電子写真装置に用いられる非黒色用の電子写真感光体は、少なくとも最表層が、アクリロイルオキシ基（ＣＨ２＝ＣＨＣＯＯ−）又はメタクリロイルオキシ基（ＣＨ２＝Ｃ（ＣＨ３）ＣＯＯ−）を有する正孔輸送性化合物を重合及び硬化させることにより形成され、且つ、内部反射エレメントがＧｅ、入射角が４５度の条件でフーリエ変換赤外分光全反射法により求める下記式（１）で表されるＡ値としたとき、
Ａ＝Ｓ１／Ｓ２  （１）
（式（１）中、Ｓ１は末端オレフィン（ＣＨ２＝）面内変角振動に基づくピーク面積であり、Ｓ２はアクリロイルオキシ基又はメタクリロイルオキシ基のＣ＝Ｏ伸縮振動に基づくピーク面積である。）
該電子写真感光体のＡ値が０．０１９以上０．０４０以下であることを特徴とする非黒色に用いられることを特徴とする電子写真感光体が提供される。
【００２０】
更に、本発明に従って、上記電子写真感光体と、該電子写真感光体を帯電させる帯電手段、該電子写真感光体上に形成された静電潜像をトナーで現像して該電子写真感光体上にトナー像を形成する現像手段及び該電子写真感光体上に形成されたトナー像を転写材上に転写した後の該電子写真感光体上に残るトナーを除去するクリーニング手段からなる群より選択される少なくとも１つの手段とを共に一体に支持し、上記電子写真装置本体に着脱自在であることを特徴とするプロセスカートリッジが提供される。
【発明の効果】
【００２１】
以上のように本発明によれば、優れた機械的耐久性を有するだけでなく、高温多湿又は低湿環境においても鮮明な画像が得られる、電子写真感光体、該電子写真感光体を用いたプロセスカートリッジ及び電子写真装置を提供することが可能となった。
【発明を実施するための最良の形態】
【００２２】
本発明のプロセスカートリッジ及び電子写真装置について説明する。図１乃至図４は、本発明の電子写真感光体を用いた電子写真装置の概略構成を示す図である。
【００２３】
図１は、電子写真感光体１と、
該電子写真感光体を帯電させる帯電手段３、
該電子写真感光体上に形成された静電潜像をトナーで現像して該電子写真感光体上にトナー像を形成する現像手段５及び
該電子写真感光体上に形成されたトナー像を転写材上に転写した後の該電子写真感光体上に残るトナーを除去するクリーニング手段１１
とを共に一体に支持し、電子写真装置本体に着脱自在なプロセスカートリッジを、黒、イエロー、マゼンタ、シアンの４色の現像剤を有する電子写真装置を示している。
【００２４】
電子写真感光体１−４の帯電手段３−４はコロナ帯電であり、現像手段５−４には黒色の現像剤が保持されている。
【００２５】
電子写真感光体１−４は寿命の延命化を目的として非黒色の電子写真感光体よりも外径を大きくしている。外径を大きくする他の利点としては、曲率が小さくなる為、転写手段７−４と圧接して転写する場合に接触面積が大きくなり、転写の有効幅が広くなる。中間転写体の下流側は、トナー像が重なるので必然的に転写電流が上流より多く必要となる。帯電手段が負帯電で反転現像の場合は、転写帯電は正帯電となる。電子写真感光体が有機感光体の場合は、正電荷は感光層中を通過しない為、メモリとなり画像不具合（画像上黒スジ、かぶり等）を生じてしまう。前述の転写の有効幅が広いことにより、転写に用いる総電流及び単位面積あたりの転写電流を下げることが可能となるため、このような画像不具合の発生を低減させることが可能となる。
【００２６】
電子写真感光体１−１〜１−３の帯電手段３−１〜３−３はローラ形状の接触帯電であり、現像手段５−１〜５−４には、黒色以外の現像剤が保持されている。例えば、現像手段５−１にはイエロー、現像手段５−２にはマゼンタ、現像手段５−３にはシアンの現像剤が保持されている。色の順序は、各色の現像剤特性、転写効率、再転写特性（中間転写体上に転写された上流のトナー像上に下流側のトナー像が転写される場合がある。その際、下流側の電子写真感光体上に、下流側の転写されなかったトナーだけでなく、中間転写体に転写されていた上流のトナーも転写される場合がある。このことを再転写と称している）により決められる。従って、イエローの現像剤が最初である必然性はない。
【００２７】
電子写真感光体１−１〜１−４は駆動系（不図示）により矢印方向に一定の周速度で回転し、前露光手段２−１〜２−４より均一に全面露光され、電子写真感光体に残存した残留電荷を消去する。電子写真感光体の回転と同期して中間転写体６が矢印方向に回転する。
【００２８】
中間転写体６の内部には、少なくとも、中間転写体６をモーター等（不図示）に接続した駆動ローラ８、テンションローラ９−１〜９−３が用いられ、何れもアースに接地されている。テンションローラ９−１は、第１転写手段と電子写真感光体が圧接した領域で、中間転写体６に寄れが発生しない為に張力をもたせる為に用いられる。テンションローラ９−２は、テンションローラ９−３と２次転写手段１０が圧接した領域で、中間転写体６に寄れが発生しない為に張力をもたせる為に用いられる。
【００２９】
また、中間転写体６の内部にヒーターを設置しても良い。電子写真感光体の環境特性及び画像流れの改善、中間転写体及び１次帯電手段等の環境特性の改善を目的としている。
【００３０】
中間転写体６は黒色の画像のみ出力される場合、中間転写体との接触時間を減少させ、黒以外の色の電子写真感光体１−１〜１−３の削れ量を低減する為に、黒以外の色の電子写真感光体１−１〜１−３と中間転写体６を離間させてもよい。例えば、テンションローラ９−１を基点として、駆動ローラ８を下方に下げることにより離間が可能である。だが、離間できるのであればこの方法に限らなくてもよい。
【００３１】
また、中間転写体６は離間しないが、１次転写手段７−１〜７−３を離間させてもよい。
【００３２】
次に、帯電手段３−１〜３−４により、電子写真感光体１−１〜１−４に所望の表面電位を帯電させる。次に、露光手段４−１〜４−４は画像信号に対応した露光を行い電子写真感光体上に静電潜像を形成する。次に、電子写真感光体１−１〜１−４上の静電潜像は現像手段５−１〜５−４の容器内に保持されている現像剤内のトナーにより顕像化され、電子写真感光体の表面上にトナー画像が形成される。前記トナー画像は、電子写真感光体１−１〜１−４に荷重をかけて圧接したローラ形状の１次転写手段７−１〜７−４に電流を印加することにより、中間転写体６に順次に転写される。１次転写手段７−１〜７−４は、ローラ形状以外に、ブレード、ブラシ等でもよい。設定圧は０．５ｇ／ｃｍ以上１００ｇ／ｃｍ以下が好ましく、５ｇ／ｃｍ以上５０ｇ／ｃｍ以下がより好ましい。
【００３３】
１次転写手段７−１〜７−４は、電子写真装置が停止状態にある場合、電子写真感光体から離間しても良い。常時接触することにより、中間転写体６表面にブリードアウトした物質が電子写真感光体表面に接触することを避ける為である。また、出力開始直後に中間転写体６と電子写真感光体との回転が周速差を生じてしまうと、接触部位で摺擦されメモリが発生する場合があるので、この不具合も改善される。
【００３４】
また、連続通紙の際、紙の間隔で非画像であることが判明している時間は、電流の印加を停止する、もしくは転写手段に印加する電流値を異ならせてもよい。
【００３５】
次に、各色が積層されたトナー画像は、中間転写体６の回転により、ローラ形状の２次転写手段１０の近傍に移動する。
【００３６】
一方、転写紙は、トナー画像が２次転写手段を通過する時期と同期して、不図示のカセット及び搬送手段により搬送される。
【００３７】
トナー画像と転写紙が通過する期間、２次転写手段１０に電流が印加され、転写紙にトナー画像が転写される。転写紙は搬送経路（不図示）を通過し、定着手段（不図示）によりトナー画像は転写紙に定着される。
【００３８】
中間転写体６にトナー画像を転写した電子写真感光体１−１〜１−４は、前露光手段２−１〜２−４に露光され、電子写真感光体に残存した電荷を減じる。また、中間転写体６にトナー画像を転写した電子写真感光体１−１〜１−４の表面上には転写されなかったトナーが残存しているが、クリーニング手段１１−１〜１１−４の容器内にある電子写真感光体に圧接したクリーニングブレード１２−１〜１２−４により機械的に掻きとられる。
【００３９】
図２は４色の現像剤を有する電子写真装置の他の１例を示している。図１に対して転写手段の構成が異なる。図１は中間転写体６上にトナー像が形成されるが、図２は転写ベルト１３上に転写紙が通過し、転写紙上にトナー像が転写される。図１の電子写真装置と同様に転写ベルト６は黒色の画像のみ出力される場合、黒以外の色の電子写真感光体１−１〜１−３と中間転写体６を離間させてもよい。転写ベルトとの接触時間を減少させ、黒以外の色の電子写真感光体１−１〜１−３の削れ量を低減する効果がある。方法としては、例えば、テンションローラ９を基点として、テンションローラ８を下方に下げることにより離間が可能である。が、離間できるのであれば方法はこれに限らなくてよい。また、転写ベルト１３は離間しないが、１次転写手段７−１〜７−３を離間させてもよい。
【００４０】
１次転写手段７−１〜７−４は、電子写真装置が停止状態にある場合、電子写真感光体から離間しても良い。常時接触することにより、転写ベルト１３からのブリードアウト物質が電子写真感光体表面に接触することを避ける為である。また、出力開始直後に転写ベルト１３と電子写真感光体との回転が周速差を生じてしまうと、接触部位で摺擦されメモリが発生する場合があるので、この不具合も改善される。
【００４１】
また、連続通紙の際、紙の間隔で非画像であることが判明している時間は、電流の印加を停止する、もしくは電流値を異ならせても良い。
【００４２】
図３及び図４は４色の現像剤を有する電子写真装置の他の１例を示している。図１及び図２とは異なり電子写真感光体の黒色の外径が、非黒色の電子写真感光体の外径と同等である。
【００４３】
次に、本発明の電子写真感光体近傍の構成について説明する。図５〜図６は、本発明の電子写真装置の電子写真感光体近傍の構成を示す図である。図５（ａ）〜（ｃ）は帯電手段が接触帯電であり、図６（ａ）〜（ｃ）は帯電手段がコロナ帯電である。図５（ａ）〜（ｃ）では前露光手段の位置、個数が異なり、図６（ａ）〜（ｃ）も同様に前露光手段の位置、個数が異なる。
【００４４】
図５（ａ）は、帯電手段が接触帯電の電子写真感光体近傍の構成を示している。
【００４５】
前露光手段２は、クリーニング手段１１の前に位置している。電子写真感光体が小径で回転の周速度が速い場合、前露光手段から帯電手段までに要する時間が短くなる。電子写真感光体のキャリアの移動速度が遅いと前露光により発生したキャリアが膜内を通過し終える前に帯電が開始される場合がある。その結果、電子写真感光体に印加された帯電電位が感光層膜中に残存したキャリアによりキャンセルされ、所望の帯電電位が得られない状態が発生する。不具合を回避する為に、キャリアが感光層膜中を通過し終える時間程度に、前露光手段から帯電手段までの時間をもたせることが必要となり、このような構成をとる場合がある。
【００４６】
前露光手段２の光源としては、ハロゲンランプ、ＬＥＤ、冷陰極管等が用いられる。波長は、電子写真感光体の吸収波長により選択されるが３００ｎｍ以上８００ｎｍ以下が好ましい。光量は、電子写真感光体を所望の電位Ｖｄ（Ｖ）に帯電した後、露光手段４に用いられる波長の光を照射し、Ｖｄ／２（Ｖ）となる光量の３倍以上２０倍以下が好ましい。
【００４７】
クリーニング手段の前に位置しているので、電子写真感光体表面には未転写トナーが存在する。前露光はトナーを通過しないので、トナー部分は電子写真感光体の帯電が消去されずに残像してしまう。そのため、電子写真感光体は、繰返し使用後においても離形性を維持することが必要である。転写効率は９０％以上であることが好ましい。電子写真感光体の水に対する接触角は８０°以上が好ましい。
【００４８】
帯電手段３は、帯電ローラ３−ａ、クリーニング部材３−ｂ、スクレーパ３−ｃで構成されている。帯電ローラ３−ａは電子写真感光体の回転に対して従動で回転している。だが、回転駆動系（不図示）を用いて帯電ローラ３−ａを回転しても良い。
【００４９】
帯電ローラ３−ａの代表例としては、図７に示すように、芯金３１上に導電性ゴム等よりなる弾性層３２、その上に帯電ローラ全体の抵抗を調整するための抵抗層３３を設けた構成となっている。
【００５０】
弾性層３２は例えば、ブタジエン系ゴム、ヒドリンゴムあるいはＥＰＤＭ、ウレタンゴム等に金属酸化物（ＴｉＯ２等）、カーボンブラック等の導電性粒子を分散し、加硫、整形もしくは発泡、加硫して整形したソリッド系ゴム又はスポンジ系ゴムから成る層である。硬度はソリッド系ゴムでは４０°以上７０°以下、スポンジ系ゴムでは３０°以上４０°以下（アスカＣ硬度計１０００ｇｆ加重時）で、厚みは略３ｍｍである。
【００５１】
抵抗層３３としての表層は例えば、フッ化ビニリデン系ゴム、四フッ化エチレン−プロピレンゴム、エピクロルヒドリンゴム、アクリルゴム、ウレタンゴム等のゴムや、アクリル系樹脂、フッ化樹脂等にカーボン、酸化錫等の導電性微粒子を分散したもの等を用いる。
【００５２】
また、帯電ローラは、製造コストや生産効率の面から、支持部材である芯金の周囲に弾性層３２を型成型した後、弾性層３２の周囲に抵抗層３３をディッピング法やロールコート法により塗工して製造される。
【００５３】
帯電ローラの抵抗値としては、体積抵抗値が１０２Ω・ｃｍ以上１０１２Ω・ｃｍ以下、特には１０５Ω・ｃｍ以上１０１０Ω・ｃｍ以下であることが好ましい。
【００５４】
帯電ローラは、好適には、静電容量が１×１０−９Ｆ以下、特には８×１０−１０Ｆ以下であることが好ましい。
【００５５】
帯電ローラの表面に凹凸があると、この凹部内にトナーが詰まって画像不良の原因となることがあるため、部材表面はできるだけ平滑であることが好ましく、好適には、ＪＩＳ１０点平均粗さＲｚで６μｍ以下が好ましい。
【００５６】
帯電ローラと被帯電体との間の接触圧力は、５０ｇ以上２０００ｇ以下が好ましく、特には１００ｇ以上１０００ｇ以下とすることが好ましい。
【００５７】
ローラ形状の接触帯電は、コロナ帯電と比較してオゾンの発生量が小さく、電源も小型化されるので、広く使用されている。帯電の方式としては、ＤＣ帯電、ＡＣ帯電にＤＣ帯電を重畳させた物が好ましい。感光体の帯電電位としては、２００Ｖ以上１５００Ｖ以下が好ましく、４００Ｖ以上９００Ｖ以下がより好ましい。
【００５８】
ＤＣ帯電は印加される電圧が低いので感光体に対する負荷が小さく、感光体表面の削れ量が少なくて好ましいが、ローラー表層の汚れが画像として現われる欠点がある。
【００５９】
ＡＣ帯電にＤＣ帯電を重畳させる方式は、ＤＣ帯電と比較して汚れに対して強いが、帯電に要する電圧が高いため、電子写真感光体の削れ量が増加する欠点がある。また、電子写真感光体が使用されることにより、膜厚が減少すると、必要な電位を確保する為により高電圧が必要になり、電子写真感光体の削れ量が更に増加する。
【００６０】
帯電手段の帯電の印加がＡＣ帯電にＤＣ帯電を重畳させている場合、ＡＣの周波数により、電子写真感光体が振動して音を発生する場合がある。それを低減する為に、支持値内部に樹脂、ゴム、金属物等を投入してもよい。これらは、クリーニングブレードが、画像形成終了時に、電子写真感光体との摩擦抵抗の影響で変形した際に発する異音に対して効果が発現する場合がある。
【００６１】
帯電ローラ３−ａと接触してブラシ形状のクリーニング部材３−ｂがある。これは、帯電ローラ３−ａの表面に付着する、トナー、トナーの１成分である外添剤、電子写真感光体の削れ粉等を除去するために用いられる。ブラシの材質としては、アクリル、ポリアミド、アラミド、ポリプロピレン、ポリ塩化ビニルポリエステル、ポリブチレンテレフタレート、ポリフェニレンサルファイド等が好ましい。アクリル、ポリアミド、アラミド等がより好ましいと思われる。
【００６２】
抵抗値としては、１００Ω・ｃｍ以上１０９Ω・ｃｍ以下が好ましく、１００Ω・ｃｍ以上１０６Ω・ｃｍ以下がより好ましい。
【００６３】
ブラシの太さは、細いと掻き取り効果が少ないため太いほうが好ましいが、太過ぎると、単位面積当りの本数が減少するためやはり掻き取り効果が低くなる。よって、好ましい太さは０．１１ｍｇ／ｍ以上２．２２ｍｇ／ｍ以下であり、より好ましくは０．２２ｍｇ／ｍ以上１．３３ｍｇ／ｍ以下である。
【００６４】
更に単位面積当りの本数は少ない場合、掻き取り効果が低く、多過ぎる場合は、穂の間にトナーが挟まり掻き取り効果が低くなる。また、穂の太さにより単位面積当りの本数は制限される。従って好ましい本数としては、５０Ｆ／ｍｍ２以上５００Ｆ／ｍｍ２以下であり、より好ましくは、１００Ｆ／ｍｍ２〜３５０Ｆ／ｍｍ２である。
【００６５】
導電性ブラシの穂長は、短い方が見掛け上腰が強くなり、長くなるにつれ腰が弱くなり、除去効果が弱くなる。また短過ぎると、感光体１の回転振れで接触ムラを生じ、除去効果が全面均一に行なわれなくなる可能性が有る。更に通常所望の長さまで先端を刈り込み、穂長を調整するが、穂長が長い場合、刈り込み時に長さにムラを生じる可能性がある。従って、好ましい穂長は１ｍｍ以上７ｍｍ以下であり、より好ましくは、２ｍｍ以上５ｍｍ以下である。
【００６６】
クリーニング部材３−ｂは、帯電ローラ３−ａの回転に対して従動で回転している。しかしながら、回転駆動系(不図示)を用いて帯電ローラ３−ａを回転しても良い。また、帯電ローラ３−ａの回転駆動系（不図示）と連携して回転しても良い。クリーニング部材３−ｂはブラシの形状以外にローラ、ブレード等を用いても良い。
【００６７】
帯電ローラ３−ａの表面に付着する、トナー、トナーの１成分である外添剤、電子写真感光体の削れ粉等を効率的に除去する為にクリーニング部材３−ｂは、アースに接地しても、電圧を印加してもよい。
【００６８】
板形状を有するスクレーパ３−ｃは、クリーニング部材３−ｂの表面に付着する、トナー、トナーの１成分である外添剤、電子写真感光体の削れ粉等を除去するために用いられる。スクレーパ３−ｃの形状は、板状以外にブラシ、ローラ等を用いても良い。
【００６９】
クリーニング部材３−ｂの表面に付着する、トナー、トナーの１成分である外添剤、電子写真感光体の削れ粉等を効率的に除去する為にスクレーパ３−ｃは、アースに接地しても、電圧を印加してもよい。
【００７０】
露光手段４の光源として、孤立ドットを形成することが可能なレーザー又は、ＬＥＤが好ましい。１ドットの大きさは、主走査と副走査で大きさが同じでも異なっていても良い。何れも１００μｍ以下が好ましく、７０μｍ以下がより好ましい。
【００７１】
高画質化を目指す場合はより短い波長を用いた方がドット径を小さくすることが可能である。現状は、４００ｎｍ近辺のレーザーを用いることがドット径を小さくすることが可能である。
【００７２】
また、解像度は、前述のドットを孤立して再現する為に高い方が好ましく、高精細の画像を得る為には、４００ｄｐｉ以上が好ましい。６００ｄｐｉ以上がより好ましい。
【００７３】
露光波長は電子写真感光体の分光感度により異なる。電荷発生物質の吸収波長が最大になる近傍の波長を用いることが量子効率的に好ましい。レーザーの場合は、赤外（波長は７７８ｎｍ）、可視（６７０、６５０ｎｍ）等が用いられる。ＬＥＤは発光素子の波長に依存する。
【００７４】
ＬＥＤの場合は、レーザーよりもドットの大きさを小さくできることが可能であるが、個々の発光バラツキを抑える、バラツキの目立たない光量を用いる等の工夫が必要である。
【００７５】
現像手段５は、主にトナーとキャリアの２成分で構成される現像剤に用いられる現像手段の構成を示しており、現像スリーブ５−ａ、現像剤穂立ち制御板５−ｂ、攪拌ローラ５−ｃ、回収ローラ５−ｄで構成されている。攪拌ローラ５−ｃの回転で十分均一に帯電された現像剤が、現像スリーブローラ５−ａ内の磁石（不図示）により、現像スリーブローラ５−ａに付着し、現像剤穂立ち制御板５−ｂで所望の穂の高さに揃えられる。
【００７６】
次いで、電子写真感光体の最近接位置で電子写真感光体にトナー像を現像する。現像の後、現像スリーブローラ５−ａに付着した現像剤は回収ローラ５−ｄにより回収され、攪拌ローラ５−ｃに戻り、回転により、十分均一に帯電される。
【００７７】
現像剤はトナー単体である１成分とトナー及びキャリアからなる２成分の現像剤の何れでも良い。トナーは３μｍ以上１０μｍ以下の粒径が用いられる。キャリアは平均粒径が１０μｍ以上１００μｍ以下、飽和磁化が２０ｅｍｕ／ｃｍ３以上２５０ｅｍｕ／ｃｍ３以下、抵抗が１×１０２Ω・ｃｍ以上１×１０１０Ω・ｃｍ以下のものが好ましい。
【００７８】
トナーには帯電を安定させるために帯電制御剤、感光体表面を研磨する研磨剤、着色剤、等を含んでも良い。現像剤はトナー単体の場合は磁性体を含んでも良い。トナー（Ｔ）とキャリア（Ｃ）からなる２成分の現像剤の場合、その比率Ｔ／（Ｔ＋Ｃ）は３質量％以上１２質量％以下が好ましく、特には４．５質量％以上８．５質量％以下が好ましい。
【００７９】
現像スリーブローラ５−ａに印加されるＡＣ電圧は、周波数、ピークｔｏピーク電圧により、現像効率が変わるため、最適化することが好ましい。また、現像剤が２成分の場合は、ローラー内部に磁性体を有し、その極性、位置を適宜決定することにより、現像ローラー上にキャリアによる穂を形成させたり、消失させる。
【００８０】
クリーニング手段１１は、すくいシート１１−ａ、廃トナー送りローラ１１−ｂで構成されている。
【００８１】
クリーニングブレードが感光体に圧接する加圧力であるが、０．８ｇ／ｃｍ以上５５ｇ／ｃｍ以下が好ましく、１．３ｇ／ｃｍ以上４０ｇ／ｃｍ以下がより好ましい。加圧方法は、クリーニングブレードの侵入量を規定する方法、バネを用いる方法等あるが、バネを用いた方法が、荷重が均一化されるので好ましい。
【００８２】
クリーニングブレードの材質は、ポリウレタン、シリコーン、ニトリル、パーフロン、フッ素系、クロロプレン、ＥＰＤＭ、ＮＢＲ、エピクロルヒドリン、天然ゴム等が用いられる。その中ではポリウレタンが好ましい。また、クリーニングブレード表面には樹脂を塗布しても良い。例えば、ブレード材質よりも硬度の高い樹脂、研磨剤を添加した樹脂、無機微粒子を添加した樹脂等である。電子写真感光体に圧接されるブレードの端面の硬度を上げ、削れ又は欠けを低減する効果がある。または、潤滑性を有する樹脂、潤滑性を有する微粒子を添加した樹脂等である。電子写真感光体表面とブレードの端面の滑り性向上を目的としている。また、クリーニングブレード表面にイソシアネート化合物を用いて硬化層を形成してもよい。電子写真感光体に圧接されるブレードの端面の硬度を上げ、削れ又は欠けを低減する効果がある。
【００８３】
クリーニングブレードの硬度は２３℃、４０％ＲＨ〜６０％ＲＨ以下の環境下で５５°以上８５°以下が好ましく、より好適には、６５°以上８０°以下が好ましい。
【００８４】
クリーニングブレードの厚さは０．５ｍｍ以上５ｍｍ以下が好ましく、より好適には１ｍｍ以上３．５ｍｍ以下が好ましい。
【００８５】
廃トナー送りローラ１１−ｂは、回転し、クリーニング手段１１内に堆積する廃トナーを例えば、図面上の奥側に送り、廃トナー容器（不図示）に送る為の走路に送り込んでいる。
【００８６】
廃トナーを送る目的を効率良く行なう為に、形状をスパイラル状にする、羽根をつける等行なうことが好ましい。
【００８７】
すくいシート１１−ａは、枠体下部に堆積した廃トナーが漏れないように感光体１に接触している。硬度が高く硬いと感光体表面に傷を発生させる要因となるため、材質、厚さ、侵入量を考慮する必要がある。
【００８８】
材質としては、例えば、アクリル樹脂、アリル樹脂、アルキッド樹脂、エポキシ樹脂、シリコーン樹脂、フェノール樹脂、ブチラール樹脂、ベンザール樹脂、ポリアクリレート樹脂、ポリアセタール樹脂、ポリアミド−イミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリサルフォン樹脂、ポリスチレン樹脂、ポリブタジエン樹脂、ポリプロピレン樹脂、ユリア樹脂等が挙げられる。これらは単独、混合又は共重合体として１種又は２種以上用いることができる。ポリアリレート樹脂、ポリウレタン樹脂、ポリエステル樹脂、ポリエチレン樹脂、ポリカーボネート樹脂等が特に好ましい。
【００８９】
厚さは、０．０５ｍｍ以上２ｍｍ以下が好ましく、０．１ｍｍ以上１ｍｍ以下がより好ましい。
【００９０】
図５（ｂ）は、帯電手段が接触帯電の電子写真感光体近傍の他の構成を示している。前露光手段２は、クリーニング手段１１の後に位置している。図５（ａ）と異なり、電子写真感光体のキャリアの移動速度が早く、帯電が開始される前に、前露光により発生したキャリアが感光層膜中を通過し終える場合は、この構成でもよい。
【００９１】
図５（ｃ）は、帯電手段が接触帯電の電子写真感光体近傍の他の構成を示している。前露光手段２−ａ及び２−ｂは、クリーニング手段１１の前後に位置している。
【００９２】
図６（ａ）〜（ｃ）は帯電手段がコロナ帯電である。コロナ帯電は、コロトロン、スコロトロン何れでも良い。有機感光体の場合は負帯電が主流なのでスコロトロンの方がグリッドにより帯電が安定するのでより好ましい。スコロトロンの場合は、主に、枠体、グリッド、ワイヤで構成される。コロナ帯電は、オゾン、ＮＯｘが発生するため、枠体に錆、もしくは、変色が発生し易い。そのため、材質としてはステンレス鋼が好ましい。グリッドは、ワイヤ、パターン化された形状の穴の大きさを有した板状のものが好ましい。画像の均一性からは後者の方が好ましい。穴の大きさが小さい方が画像均一性が良好であるが必要な電源容量は大きくなる。グリッドは、枠体と同様に錆、もしくは、変色が発生し易いのでステンレス鋼が好ましい。また、グリッド表面には錆防止剤を塗布しても良い。
【００９３】
コロナワイヤーに印加する電圧は、０．１ｋＶ以上１５ｋＶ以下が好ましい。また、制御手段の利便性により前記電圧に相当する電流値を印加しても良く、その場合の電流値としては、２０ｍＡ以上１５００ｍＡ以下が好ましい。
【００９４】
スコロトロンの場合はグリッドを用い、電圧を印加するためより制御性が向上する。その場合、好ましい印加電圧は１００Ｖ以上１５００Ｖ以下である。
【００９５】
電子写真感光体の帯電電位としては、２００Ｖ以上１５００Ｖ以下までが好ましく、４００Ｖ以上９００Ｖ以下がより好ましい。
【００９６】
コロナ帯電に用いられる電子写真感光体において、外径が４０ｍｍ以上である場合は、その支持体の内部にヒーターを設置しても良い。電子写真感光体の環境特性及び画像流れの改善を目的としている。ヒーターの形状は、電子写真感光体の回転軸で兼用してもよいし、支持体内面に接するような面状発熱体を用いてもよい。
【００９７】
４０ｍｍ以下であれば、前述の中間転写体６の内部に設置したヒーターで同様な効果が得られる。
【００９８】
また、図６（ａ）〜（ｃ）のクリーニング手段１１の容器内部に、クリーニングブラシ１１−ｃが設けられている。ブラシは導電性が好ましく材質としては、アクリル、ポリアミド、アラミド、ポリプロピレン、ポリ塩化ビニルポリエステル、ポリブチレンテレフタレート、ポリフェニレンサルファイド等が好ましい。アクリル、ポリアミド、アラミド等がより好ましいと思われる。
【００９９】
抵抗値としては、１００Ω・ｃｍ以上１０９Ω・ｃｍ以下が好ましく、１００Ω・ｃｍ以上１０６Ω・ｃｍ以下がより好ましい。
【０１００】
ブラシの太さは、細いと掻き取り効果が少ないため太いほうが好ましいが、太過ぎると、単位面積当りの本数が減少するためやはり掻き取り効果が低くなる。よって、好ましい太さは０．１１ｍｇ／ｍ以上２．２２ｍｇ／ｍ以下であり、より好ましくは０．２２ｍｇ／ｍ以上１．３３ｍｇ／ｍ以下である。
【０１０１】
更に単位面積当りの本数は少ない場合、掻き取り効果が低く、多過ぎる場合は、穂の間にトナーが挟まり掻き取り効果が低くなる。また、穂の太さにより単位面積当りの本数は制限される。従って好ましい本数としては、５０Ｆ／ｍｍ２以上５００Ｆ／ｍｍ２以下であり、より好ましくは、１００Ｆ／ｍｍ２以上３５０Ｆ／ｍｍ２以下である。
【０１０２】
導電性ブラシの穂長は、短い方が見掛け上腰が強くなり、長くなるにつれ腰が弱くなり、除去効果が弱くなる。また短過ぎると、感光体１の回転振れで接触ムラを生じ、トナー除去効果が全面均一に行なわれなくなる可能性が有る。更に通常所望の長さまで先端を刈り込み、穂長を調整するが、穂長が長い場合、刈り込み時に長さにムラを生じる可能性がある。従って、好ましい穂長は１ｍｍ以上１０ｍｍ以下であり、より好ましくは３ｍｍ以上７ｍｍ以下である。
【０１０３】
次に、本発明の電子写真感光体について説明する。
【０１０４】
本発明の電子写真感光体は、導電性支持体と、この導電性支持体上に感光層とを有する。また、電子写真感光体の最表層は、アクリロイルオキシ基（ＣＨ２＝ＣＨＣＯＯ−）又はメタクリロイルオキシ基（ＣＨ２＝Ｃ（ＣＨ３）ＣＯＯ−）を有する正孔輸送性化合物を重合、硬化させることにより形成される。
【０１０５】
本発明において、「アクリロイルオキシ基又はメタクリロイルオキシ基を有する正孔輸送性化合物」とは、公知の正孔輸送性化合物の一部に重性官能基としてアクリロイルオキシ基又はメタクリロイルオキシ基が化学結合している化合物をいう。好ましくは、同一分子内にアクリロイルオキシ基又はメタクリロイルオキシ基を２つ以上有する正孔輸送性化合物がよい。本発明においては、正孔輸送化合物として、特許文献８に開示されるものを用いることができ、例えば下記のものが挙げられる。
【０１０６】
オキサゾール誘導体
オキサジアゾール誘導体
イミダゾール誘導体
トリフェニルアミンのようなトリアリールアミン誘導体
９−（ｐ−ジエチルアミノスチリル）アントラセン
１，１−ビス−（４−ジベンジルアミノフェニル）プロパン
スチリルアントラセン
スチリルピラゾリン
フェニルヒドラゾン類
チアゾール誘導体
トリアゾール誘導体
フェナジン誘導体
アクリジン誘導体
ベンゾフラン誘導体
ベンズイミダゾール誘導体
チオフェン誘導体
Ｎ−フェニルカルバゾール誘導体。
【０１０７】
「アクリロイルオキシ基又はメタクリロイルオキシ基を有する正孔輸送性化合物」としては、下記に代表な化合物例を示すが、これらに限定されるものではない。
【０１０８】
【表１】
2010091851.tif 000003
【０１０９】
【表２】
2010091851.tif 000004
【０１１０】
【表３】
2010091851.tif 000005
【０１１１】
【表４】
2010091851.tif 000006
【０１１２】
【表５】
2010091851.tif 000007
【０１１３】
【表６】
2010091851.tif 000008
【０１１４】
【表７】
2010091851.tif 000009
【０１１５】
【表８】
2010091851.tif 000010
【０１１６】
【表９】
2010091851.tif 000011
【０１１７】
【表１０】
2010091851.tif 000012
【０１１８】
上記に示される「アクリロイルオキシ基又はメタクリロイルオキシ基を有する正孔輸送性化合物」を挙げたが、その中でも、トリフェニルアミンのようなトリアリールアミン誘導体が好まし。更に、黒色のユニットに用いられる最表層の正孔輸送性化合物は一般式（２）で示される化合物を含み、非黒色のユニットに用いられる電子写真感光体が一般式（３）で示される化合物を含み、且つ、一般式（３）中、Ａｒ１、Ａｒ２及びＡｒ３が一般式（４）〜（６）より選ばれる化合物が好ましい。
【０１１９】
【化４】
2010091851.tif 000013
【０１２０】
式（２）〜（６）中、Ｒ１は水素原子、フッ素原子、塩素原子、臭素原子、ヨウ素原子、炭素数１以上５以下のアルキル基又はアルコキシ基を示し、それぞれ同一であっても異なっていても良い。Ｒ２は水素原子又はメチル基を示し、それぞれ同一であっても異なっていても良い。Ｘは炭素数１以上６以下のアルキレン基又はフェニレン基を示し、それぞれ同一であっても異なっていても良い。ａ、ｂ、ｃはぞれぞれ０乃至５の整数を示し、それぞれ同一であっても異なっていても良い。
【０１２１】
上記の代表な化合物例の中から選択すると、黒色のユニットに用いられる最表層の正孔輸送性化合物としては、Ｎｏ．４〜Ｎｏ．７、Ｎｏ．９、Ｎｏ．１０、Ｎｏ．１２、Ｎｏ．１５、Ｎｏ．２０〜２４、Ｎｏ．２７〜３３が好ましい。
【０１２２】
本発明においては、前記アクリロイルオキシ基又はメタクリロイルオキシ基を有する正孔輸送性化合物を重合、硬化させることで感光体の最表層を形成させるが、他の正孔輸送化合物と混合して形成されてもよい。つまり、最表層は、前記正孔輸送性化合物それのみを重合、硬化させるか、あるいは他の重合性官能基を有する正孔輸送性化合物と混合させることで形成させることのいずれもが可能である。「他の重合性官能基を有する正孔輸送性化合物」として、例えば、特許文献８に開示されるものを用いることができる。
【０１２３】
また、前記アクリロイルオキシ基又はメタクリロイルオキシ基を有する正孔輸送性化合物と、正孔輸送性能を有さない重合性官能基を有する単量体あるいはオリゴマー／ポリマー等とから最表層を形成することも可能である。「正孔輸送性能を有さない重合性官能基を有する単量体あるいはオリゴマー／ポリマー」としては、例えば、塩化ビニル、酢酸ビニル、スチレン、アクリレート、メタクリレートが挙げられる。場合によっては、アクリロイルオキシ基又はメタクリロイルオキシ基を有しない正孔輸送性化合物を最表層に更に含有することも可能である。
【０１２４】
また、最表層には、その他の各種添加剤、フッ素原子含有樹脂微粒子等の潤滑剤その他を含有してもよい。
【０１２５】
また、最表層は、クリーニング手段との摩擦抵抗を小さくする、又は、離形性を向上させて転写効率を上げることを目的として、表面処理を行い、凹凸形状を設けてもよい。
【０１２６】
表面処理の方法としては、例えば、研磨シートを最表層に摺擦させることにより表面に溝形状を形成する。溝形状は、電子写真感光体の周方向、又は、溝をある角度で交差させて形成してもよい。電子写真感光体の周方向に形成する溝形状としては、特許文献１０に開示された形状が好ましい。
【０１２７】
また、表面処理の方法としては、粒子を衝突させて感光体表面に凹部を形成させても良い。凹部の形成方法としては、特許文献１１、特許文献１２に開示された製造方法が好ましい。また、凹部の形状としては、特許文献１３に開示された形状が好ましい。
【０１２８】
次に、本発明の電子写真感光体について、製造方法と共に具体的に示す。本発明の電子写真感光体は、導電性支持体と、この支持体上に感光層と、電子写真感光体の最も表面に位置する最表層とを少なくとも有する。
【０１２９】
電子写真感光体の支持体としては、導電性を有するものであればよく、例えば下記のものが挙げられる。
【０１３０】
アルミニウム、銅、クロム、ニッケル、亜鉛及びステンレスのような金属や合金をドラム又はシート状に成形したもの
アルミニウム及び銅のような金属箔をプラスチックフィルムにラミネートしたもの
アルミニウム、酸化インジウム及び酸化錫等をプラスチックフィルムに蒸着したもの
導電性物質を単独又は結着樹脂とともに塗布して導電層を設けた金属
プラスチックフィルム
紙。
【０１３１】
本発明においては、導電性支持体の上にバリアー機能と接着機能とをもつ下引き層を設けることもできる。下引き層は、感光層の接着性改良、塗工性改良、支持体の保護、支持体上の欠陥の被覆、支持体からの電荷注入性の改良、また感光層の電気的破壊に対する保護等のために形成される。下引き層の材料としては、下記のものが挙げられる。
【０１３２】
ポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、にかわ及びゼラチン。
【０１３３】
これらはそれぞれに適した溶剤に溶解されて支持体上に塗布される。下引き層の膜厚としては、０．１μｍ以上２μｍ以下が好ましい。
【０１３４】
更に、本発明においては、支持体と感光層との間、又は支持体と下引き層との間に、支持体の欠陥の被覆や可干渉光を用いたときに生じる干渉縞の防止を目的として、導電層を設けることも好ましい。導電層としては、導電性粒子を分散した樹脂層を設けることができ、膜厚は５μｍ以上３０μｍ以下であることが好ましい。
【０１３５】
本発明の感光層は、電荷発生物質と電荷輸送物質とを同一の層に含有する、いわゆる単一層型でも、電荷発生層と電荷輸送物質を含有する電荷輸送層とに機能分離された積層型（以下、「機能分離型」ともいう）でもよい。特に、電子写真感光体に要求される諸特性を満足するためには積層型である方が好ましい。
【０１３６】
本発明の電子写真感光体が、機能分離型の感光体である場合には、電荷発生層及び電荷輸送層を積層する。電荷発生層に用いる電荷発生物質としては、下記のものが挙げられる。
【０１３７】
セレン−テルル、ピリリウム、チアピリリウム系染料
各種の中心金属及び結晶系
α、β、γ、ε及びＸ型等の結晶型を有するフタロシアニン化合物誘導体
アントアントロン顔料
ジベンズピレンキノン顔料
ピラントロン顔料
トリスアゾ顔料
ジスアゾ顔料
モノアゾ顔料
インジゴ顔料
キナクリドン顔料
非対称キノシアニン顔料
キノシアニン
特許文献５に記載のアモルファスシリコン。
【０１３８】
機能分離型感光体の場合、電荷発生層は、前記電荷発生物質を０．３倍量以上４倍量以下の結着樹脂及び溶剤と共に、下記の適当な攪拌手段を用いて、良く分散し、得た分散液を塗布し、乾燥して形成されてもよい。また、電荷発生層は、前記電荷発生物質の蒸着膜等の単独組成の膜として形成されてもよい。上記の適当な攪拌手段としては、例えば、ホモジナイザー、超音波分散、ボールミル、振動ボールミル、サンドミル、アトライター及びロールミルが挙げられる。電荷発生層の膜厚は、５μｍ以下であることが好ましく、特に０．１μｍ以上２μｍ以下の範囲であることが好ましい。
【０１３９】
電荷発生層に用いる結着樹脂としては、例えば、下記のものが挙げられる。
【０１４０】
スチレン、酢酸ビニル、塩化ビニル、アクリル酸エステル、メタクリル酸エステル、フッ化ビニリデン、トリフルオロエチレンのようなビニル化合物の重合体及び共重合体
ポリビニルアルコール
ポリビニルアセタール
ポリビニルブチラール
ポリカーボネート
ポリエステル
ポリスルホン
ポリフェニレンオキサイド
ポリウレタン
セルロース樹脂
フェノール樹脂
メラミン樹脂
ケイ素樹脂
エポキシ樹脂。
【０１４１】
本発明における最表層は、前述した電荷発生層上に形成された電荷輸送層、又は電荷発生層上に電荷輸送物質と結着樹脂とからなる電荷輸送層を形成し、この電荷輸送層の上に形成された保護層が挙げられる。いずれの場合も、前記最表層の形成方法としては、前記アクリロイルオキシ基又はメタクリロイルオキシ基を有する正孔輸送性化合物を含有する溶液を塗布後、重合、硬化反応させる方法が挙げられる。これらの溶液を塗布する方法は、例えば浸漬コーティング法、スプレーコーティング法、カーテンコーティング法及びスピンコーティング法が挙げられる。特に、効率性／生産性の点からは、浸漬コーティング法が好ましい。また蒸着、プラズマその他の公知の製膜方法が適宜選択できる。
【０１４２】
本発明において、アクリロイルオキシ基又はメタクリロイルオキシ基を有する正孔輸送性化合物は、熱や可視光、紫外線等の光、更に放射線により重合、硬化させることができる。従って、この場合、本発明における最表層の形成は、まず、前記アクリロイルオキシ基又はメタクリロイルオキシ基を有する正孔輸送性化合物と、必要によって重合開始剤とを含有した最表層用の塗工液を調製する。その後、この塗工液を用いて形成した塗工膜に熱、光又は放射線を照射することによって、前記アクリロイルオキシ基又はメタクリロイルオキシ基を有する正孔輸送性化合物を重合、硬化させて、最表層が形成される。
【０１４３】
本発明においては、上記の正孔輸送性化合物の重合、硬化に用いられる熱、可視光、紫外線のような光、更に放射線のうち、放射線によって重合、硬化させることが好ましい。放射線による重合の最大の利点は、重合開始剤を必要としない点であり、これにより非常に高純度な三次元感光層マトリックスの作製が可能となり、良好な電子写真特性が確保される点である。また、短時間でかつ効率的な重合反応であるために生産性も高く、更には放射線の透過性の良さから、厚膜時や添加剤等の遮蔽物質が膜中に存在する際の硬化阻害の影響が非常に小さいこと等が挙げられる。ただし、中心骨格の種類によっては重合反応が進行し難い場合があり、その際には影響のない範囲内での重合開始剤の添加は可能である。
【０１４４】
この際使用する放射線とは、電子線及びγ線である。電子線照射をする場合、加速器としてはスキャニング型、エレクトロカーテン型、ブロードビーム型、パルス型及びラミナー型等いずれの形式も使用することができる。電子線を照射する場合に、電気特性及び耐久性能を発現させる上で、照射条件が重要である。
【０１４５】
電気特性の劣化は、例えば、電子写真装置で連続通紙を行った時に、画像濃度の低下となって発現される。また、硬化が不十分な場合は、耐磨耗性の劣化となる。
【０１４６】
照射時の雰囲気としては、大気雰囲気、窒素雰囲気及びヘリウム雰囲気のような不活性ガス雰囲気、並びに真空雰囲気が挙げられる。なかでも、照射時の雰囲気としては、酸素によるラジカルの失活を抑制することができるため、不活性ガス雰囲気又は真空雰囲気が好ましい。
【０１４７】
本発明において、アクロイルオキシ基又はメタクリロイルオキシ基を有する正孔輸送性化合物を重合、硬化させることにより形成される最表層を電荷輸送層として用いた場合の膜厚は、１μｍ以上５０μｍ以下が好ましく、特には３μｍ以上３０μｍ以下が好ましい。
【０１４８】
アクロイルオキシ基又はメタクリロイルオキシ基を有する正孔輸送性化合物を重合、硬化させることにより形成される最表層を電荷発生層／電荷輸送層上に保護層として用いた場合、その下層に当たる電荷輸送層は、下記のように形成してもよい。つまり、電荷輸送物質として、下記の化合物を、適当な結着樹脂（前述の電荷発生層に用いる結着樹脂の中から選択できる）とともに溶剤に分散／溶解した溶液を、前述の公知の方法によって塗布、乾燥して形成することができる。
【０１４９】
ポリ−Ｎ−ビニルカルバゾール、ポリスチリルアントラセンのような複素環や縮合多環芳香族を有する高分子化合物
ピラゾリン、イミダゾール、オキサゾール、トリアゾール、カルバゾールのような複素環化合物
トリフェニルメタンのようなトリアリールアルカン誘導体
トリフェニルアミンのようなトリアリールアミン誘導体
フェニレンジアミン誘導体、Ｎ−フェニルカルバゾール誘導体、スチルベン誘導体、ヒドラゾン誘導体のような低分子化合物。
【０１５０】
最表層が保護層である場合の電荷輸送物質と結着樹脂との比率は、両者の全質量を１００とした場合に、電荷輸送物質の質量が２０以上１００以下が好ましく、より好ましくは３０以上１００以下の範囲で適宜選択される。電荷輸送物質の量がそれ未満であると、電荷輸送能が低下し、感度低下及び残留電位の上昇等の課題が生ずる傾向がある。最表層が保護層である場合の電荷輸送層の膜厚は、好ましくは１μｍ以上５０μｍ以下、より好ましくは３μｍ以上３０μｍ以下の範囲で調整される。また、保護層の膜厚は０．５μｍ以上１０μｍ以下が好ましく、特には０．５μｍ以上８μｍ以下が好ましい。
【０１５１】
本発明の電子写真感光体が単一層型の感光体の場合、最表層は、適当な下引き層あるいは下引き層を設けてもよい導電性支持体上に、感光層の一構成として形成されてもよく、また、電子写真感光体の最も表面を構成する保護層として形成されてもよい。いずれの場合も、前記アクリロイルオキシ基又はメタクリロイルオキシ基を有する正孔輸送性化合物を有する溶液、又はこの正孔輸送性化合物と電荷発生物質とが含まれる溶液を塗布し、重合、硬化させることにより、最表層が形成される。
【０１５２】
最表層がアクリロイルオキシ基又はメタクリロイルオキシ基を有する正孔輸送性化合物を重合、硬化させることにより形成された感光体においても、使用環境による電子写真特性は必ずしも十分ではない。例えば、高湿環境下での画像流れ、低湿環境下でのコロナ帯電器直下の画像上黒帯である。
【０１５３】
本発明者等は、電子写真感光体の最表層のフーリエ変換赤外分光全反射法により求めた下記のピーク面積比と、高湿環境下での画像流れ、低湿環境下でのコロナ帯電器直下の画像上黒帯の関連を見出した。このピーク面積比は、フーリエ変換赤外分光全反射法に従って、末端オレフィン（ＣＨ２＝）面内変角振動に基づくピーク面積（Ｓ１）と、アクリロイルオキシ基又はメタクリロイルオキシ基のＣ＝Ｏ伸縮振動とに基づくピーク面積（Ｓ２）との比率である。
【０１５４】
即ち、本発明の電子写真感光体は、上記の通り、アクリロイルオキシ基又はメタクリロイルオキシ基を有する正孔輸送性化合物を重合、硬化させることにより形成された最表層を有する。また、本発明の電子写真感光体において、最表層は、内部反射エレメントがＧｅ、入射角が４５度の条件でフーリエ変換赤外分光全反射法から得た上記Ｓ１及びＳ２により求めた下記式（１）で表されるＡ値が、黒色に用いられる前記電子写真感光体のＡ値は０．０１２以上０．０１８以下であり、非黒色に用いられる前記電子写真感光体のＡ値は０．０１９以上０．０４０以上である。これにより、本発明の電子写真感光体は、高湿環境下での画像流れ、低湿環境下でのコロナ帯電器直下の画像上黒帯の何れもが改善する。
【０１５５】
Ａ＝Ｓ１／Ｓ２  （１）
式中、Ｓ１は、末端オレフィン（ＣＨ２＝）面内変角振動に基づくピーク面積である。Ｓ２は、アクリロイルオキシ基又はメタクリロイルオキシ基のＣ＝Ｏ伸縮振動に基づくピーク面積である。
【０１５６】
上記Ａ値が０．０１２以上０．０１８以下では、低湿環境下のコロナ帯電器直下の画像上黒帯が発生しない。だが、高湿環境下での画像流れは顕著に見受けられる。上記Ａ値が０．０１９以上０．０４０以下では、高湿環境下での画像流れは改善する。だが、低湿環境下のコロナ帯電器直下の画像上黒帯が発生する。上記Ａ値が０．０１２未満のときには、表面に未反応基の存在率が低いため耐磨耗性が向上する。だが、Ａ値を小さくする為、電子線の放射量を増加させることになり、最表層より下層の電荷輸送物質、電荷発生物質、樹脂の何れかが劣化し、連続通紙時に露光電位が上昇し、画像濃度薄を引き起こす。Ａ値が０．０４０超過では、最表層が未硬化で硬度が低く、通紙により表層に傷が発生したり、削れムラが発生する場合がある。上記Ａ値が０．０１８超過０．０１９未満の場合は、低湿環境下のコロナ帯電器直下の画像上黒帯が薄く確認される。また、高湿下の画像流れも放置時間が長いとＡ値が０．０１９以上の電子写真感光体よりも悪化し、文字画像が判別できない、又は、ハーフトーン画像が薄くなる傾向が大きい。
【０１５７】
図８は、本発明の電子写真感光体の最表層をフーリエ変換赤外分光全反射法による分析で得られた赤外分光スペクトルチャートの一例である。アクリロイルオキシ基のＣ＝Ｏ伸縮振動に基づくピークは１７２８ｃｍ−１付近に見られ、末端オレフィン（ＣＨ２＝）面内変角振動に基づくピークは１４０７ｃｍ−１付近に見られる。ピーク面積とは、図８において黒を付した部分に示したように、それぞれのピークの外側のすそを結んだ直線で囲まれた面積とする。
【０１５８】
ピークの波数は、分子の他の部分の影響を受けるため、必ずしも一定ではないが、例示すると、以下の通りである。つまり、重合、硬化されたアクリロイルオキシ基を有する正孔輸送性化合物のＣ＝Ｏ伸縮振動に基づくピークは１７２５ｃｍ−１付近に見られ、末端オレフィン（ＣＨ２＝）面内変角振動に基づくピークは１４０５ｃｍ−１付近に見られる。また、重合、硬化されたメタクリロイルオキシ基を有する正孔輸送性化合物のＣ＝Ｏ伸縮振動に基づくピークは１７２５ｃｍ−１付近に見られ、末端オレフィン（ＣＨ２＝）面内変角振動に基づくピークは１４４０ｃｍ−１付近に見られる。
【０１５９】
また、用いる正孔輸送性化合物や、重合性官能基を有する単量体又はオリゴマー／ポリマーによっては、フーリエ変換赤外分光全反射法により得られるスペクトルにおいて、ピークが分かれる場合がある。この場合のピーク面積とは各々の積算面積を表す。なお、このような場合に用いられる上記の正孔輸送性化合物や、単量体又はオリゴマー／ポリマーとしては、下記の場合が挙げられる。
（１）複数のアクリロイルオキシ基又はメタクリロイルオキシ基を有する正孔輸送性化合物を用いて重合、硬化させる場合
（２）この正孔輸送性化合物と、他の重合性官能基を有する正孔輸送性化合物や正孔輸送性能を有さない重合性官能基を有する単量体あるいはオリゴマー／ポリマーとを混合させて重合、硬化させる場合
【０１６０】
本発明の電子写真感光体の最表層を、フーリエ変換赤外分光全反射法（以下、ＡＴＲ法と呼ぶ、ＡＴＲ＝Ａｔｔｅｎｕａｔｅｄ  Ｔｏｔａｌ  Ｒｅｆｌｅｃｔａｎｃｅ法）を用いて測定する方法を以下に述べる。
【０１６１】
ＡＴＲ法は、内部反射エレメント（以下、「ＩＲＥ」という：ＩＲＥ＝Ｉｎｔｅｒｎａｌ  Ｒｅｆｌｅｃｔｉｏｎ  Ｅｌｅｍｅｎｔ）と呼ばれる、赤外領域において透明なＧｅ、ＺｎＳｅ等の結晶を用いる。この結晶は、測定対象である試料よりも高い屈折率を有する。ＡＴＲ法の測定において、この結晶に試料を密着させ、この結晶／試料に、臨界角以上の入射角で赤外光を侵入させることにより、試料と結晶との界面で試料側にわずかに入り込み、全反射することを利用した方法である。
【０１６２】
ＡＴＲ法において、試料側に入り込む深さ（検出深度）を決めるのは、ＩＲＥの屈折率及び光路の入射角である。本発明におけるＡ値は、ＩＲＥがＧｅ（屈折率４．０）、入射角が４５度の条件で測定されることにより、より表面近傍の重合度が計算される。
【０１６３】
ＡＴＲ法の測定において、分光計のノイズレベルを小さくすることが重要であり、そのためには、高感度の分光計を用いること、スキャン回数を増やすこと等が必要である。
【０１６４】
本発明において用いられる赤外分光計としては、高い波数精度及び測光精度をもつＦＴ−ＩＲを用いる。スキャン回数は３２回以上がより好ましい。それ未満であるとノイズの影響が大きく、正確な測定ができない場合がある。
【０１６５】
ＡＴＲ法測定時の電子写真感光体の形状としては、ＩＲＥとの接触が十分に保たれればどのような形状のものでもよい。
【０１６６】
図９は、本発明の実施例で使用する電子線照射装置の概略構成図である。
【０１６７】
本実施例で用いる電子線照射装置は、図９に示すように、電子線発生部２０と、照射室２３と、照射窓部２５とを備える。
【０１６８】
電子線発生部２０は、電子線を発生するターミナル２１と、ターミナル２１で発生した電子線を真空空間（加速空間）で加速する加速管２２とを有する。また、電子線発生部２０の内部は、電子が気体分子と衝突してエネルギーを失うことを防ぐため、拡散ポンプ等（不図示）により、１０−４Ｐａ以上１０−６Ｐａ以下の真空に保たれている。
【０１６９】
ターミナル２１は、熱電子を放出する線状のフィラメント２１ａと、フィラメント２１ａを支持するガン構造体２１ｂと、フィラメント２１ａで発生した熱電子をコントロールするグリッド２１ｃとを有する。フィラメント２１ａ及びグリッド２１ｃの図面の奥行き方向の長さは、少なくとも被照射体の放射線が照射されるべき部分の円筒軸方向の長さより長くすれば、被照射体の円筒軸方向は１回の電子線照射で全体が照射可能である。
【０１７０】
電子線発生部２０には、フィラメント２１ａを加熱して熱電子を発生させるための加熱用電源（不図示）が設けられる。また、電子線発生部２０には、フィラメント２１ａとグリッド２１ｃとの間に電圧を印加する制御用直流電源（不図示）が設けられる。更に、電子線発生部２０には、グリッド２１ｃと照射窓部２５に設けられた窓箔２６との間に電圧を印加する加速用直流電源（不図示）とが設けられる。
【０１７１】
照射室２３は、円筒状の被照射体１’表面に電子線を照射する照射空間２４を含むものである。後述の実施例のように、電子写真感光体の最表層を硬化させる場合には、硬化を安定させるため、照射室２３の内部は不活性ガス雰囲気としている。ここで、不活性ガスとしては、例えば、窒素ガス、アルゴンガス、ヘリウムガスが挙げられる。また、円筒状の被照射体１’は、照射室２３内をコンベア等の搬送手段により矢印Ａの方向へ搬送される。
【０１７２】
更に、少なくともこの円筒状の被照射体１’が電子線照射窓部２５を通過し電子線を照射される時間内は、導電性支持体をその円筒軸を中心にして回転させることによって、被照射体１’は矢印Ｂの方向に円筒軸を中心にして回転している。なお、電子線発生部２０及び照射室２３の周囲は電子線照射時に二次的に発生するＸ線が外部へ漏出しないように、鉛遮蔽が施されている。
【０１７３】
照射窓部２５は、金属箔からなる窓箔２６と、窓箔２６を冷却すると共に窓箔２６を支持する窓枠構造体２７とを有するものである。窓箔２６は、電子線発生部２０内の真空雰囲気と照射室２３内の空気雰囲気等の雰囲気とを仕切るものである。また、窓箔３２を介して照射室２０内に電子線を取り出すものである。
【０１７４】
加熱用電源によりフィラメント２１ａに電流を通じて加熱するとフィラメント２１ａは熱電子を放出し、この熱電子は、フィラメント２１ａとグリッド２１ｃとの間に印加された制御用直流電源の制御電圧により四方八方に引き寄せられる。このうち、グリッド２１ｃを通過したものだけが電子線として有効に取り出される。そして、このグリッド２１ｃから取り出された電子線は、グリッド２１ｃと窓箔２６との間に印加された加速用直流電源の加速電圧により加速管２２内の加速空間で加速される。その後、加速された電子線は、窓箔２６を突き抜け、照射窓部２５の下方の照射室２３内を搬送される円筒状の被照射体１’に照射される。なお、通常は、加熱用電源と加速用直流電源とを所定の値に設定し、制御用直流電源を可変にすることにより、ビーム電流の調整が可能となる。
【実施例】
【０１７５】
以下、実施例に従って説明する。なお、実施例における配合量は全て「質量部」を意味する。
【０１７６】
（実施例１）
長さ３７０ｍｍ、外径３０．５２ｍｍ、肉厚１．０ｍｍのアルミニウムシリンダーを純水に洗剤（商品名：ケミコールＣＴ、常磐化学（株）製）を含有させた洗浄液中超音波洗浄を行い、続いて洗浄液を洗い流した。その後、更に純水中で超音波洗浄を行って、脱脂処理し、これを支持体とした。
【０１７７】
次に、下記成分
酸素欠損型酸化スズの被覆膜を有する酸化チタン導電性粒子              ５０部
（粉体抵抗率１００Ω・ｃｍ、酸化スズの被覆率（質量比率は３５％））
レゾール型フェノール樹脂                                        ３７．７部
（商品名：フェノライトＪ−３２５、大日本インキ化学工業（株）製、固形分７０％）
真球状シリコ−ン樹脂微粒子                                      １．５６部
（商品名：トスパール１２０、モメンティブ・パフォーマンス・マテリアルズ・ジャパン合同会社）
シリコーンオイル                                              ０．００７部
（商品名：ＳＨ２８ＰＡ、東レ・ダウコーニング・シリコーン（株）製）
２−メトキシ−１−プロパノール                                  ２１．７部
メタノール                                                      １１．７部
からなる溶液を、ボールミル装置で２０時間分散することによって、導電層用塗布液を調製した。なお、導電層用塗布液に含有される粒子の平均粒径は、０．２５μｍであった。この導電層用塗布液を支持体上に浸漬塗布し、上端未塗布長さを２ｍｍとし、これを４８分間、１５０℃に調整された熱風乾燥機中で乾燥及び硬化させることによって、膜厚が１８μｍの導電層を形成した。
【０１７８】
次に、下記の成分
メトキシメチル化ナイロン樹脂                                    ５０部
（商品名：トレジンＥＦ３０Ｔ、帝国化学産業（株）製）
を、メタノール５００部／ブタノール２５０部の混合溶剤に溶解させることによって、中間層用塗布液を調製した。この中間層用塗布液を導電層上に上端未塗布長さを２．０ｍｍとし、浸漬塗布し、これを２２分間、１００℃に調整された熱風乾燥機中で乾燥させることによって、膜厚が０．４μｍの中間層を形成した。
【０１７９】
次に、以下の成分
ヒドロキシガリウムフタロシアニン                                      ２０部
（ＣｕＫα特性Ｘ線回折において、７．５°、９．９°、１６．３°、１８．６°、２５．１°、２８．３°（ブラッグ角度（２θ±０．２°））に強い回折ピーク有する結晶形）
下記構造式（７）で示されるカリックスアレーン化合物                  ０．２部
【０１８０】
【化５】
2010091851.tif 000014
【０１８１】
ポリビニルブチラール（商品名：エスレックＢＸ−１、積水化学製）        １０部
シクロヘキサノン                                                    ６００部
を、直径１ｍｍガラスビーズを用いたサンドミル装置で４時間分散した後、酢酸エチル７００部を加えて電荷発生層用塗料を調製した。この電荷発生層用塗布液を中間層上に上端未塗布長さを２．５ｍｍとして浸漬塗布し、これを２２分間、８０℃に調整された熱風乾燥機中で乾燥させることによって、膜厚が０．１７μｍの電荷発生層を形成した。
【０１８２】
次に、下記の成分
下記式（８）で示される構造を有する化合物（電荷輸送物質）      ２５部
【０１８３】
【化６】
2010091851.tif 000015
【０１８４】
下記式（９）で示される構造を有する化合物（電荷輸送物質）        ２５部
【０１８５】
【化７】
2010091851.tif 000016
【０１８６】
ビスフェノールＺ型ポリカーボネート樹脂                            ５０部
（商品名：ユーピロンＺ４００、三菱エンジニアリングプラスティックス（株）製
を、モノクロロベンゼン３２０部／ジメトキシメタン５０部の混合溶剤に溶解させることによって、第一電荷輸送層用塗布液を調製した。この第一電荷輸送層用塗布液を電荷発生層上に上端未塗布長さを２．０ｍｍとして浸漬塗布し、これを４０分間、９０℃に調整された熱風乾燥機中で乾燥させることによって、膜厚が１８μｍの第一電荷輸送層を形成した。
【０１８７】
次に、分散剤としてフッ素原子含有樹脂（商品名：ＧＦ−３００、東亞合成（株）製）０．１５部を、
１，１，２，２，３，３，４−ヘプタフルオロシクロペンタン      ３５部
（商品名：ゼオローラーＨ、日本ゼオン（株）製）
１−プロパノール                                              ３５部
の混合溶剤に溶解させた。その後、これに潤滑剤として四フッ化エチレン樹脂粒子（商品名：ルブロンＬ−２、ダイキン工業（株）製）３部を加え、高圧分散機（商品名：マイクロフルイダイザーＭ−１１０ＥＨ、米Ｍｉｃｒｏｆｌｕｉｄｉｃｓ社製）を用い、５８８０Ｎｋｇｆ／ｃｍ２（６００ｋｇｆ／ｃｍ２）の圧力で３回の分散処理を施し、均一に分散させた。これを、ポリテトラフルオロエチレン（ＰＴＦＥ）製の１０μｍメンブレンフィルターで加圧濾過した。次いで、下記構造式（１０）で示される化合物（重合性官能基を有する正孔輸送性）２７部
【０１８８】
【化８】
2010091851.tif 000017
【０１８９】
を加え、ＰＴＦＥ製の１０μｍメンブレンフィルターで加圧濾過することによって、第二電荷輸送層用塗布液を調製した。この第二電荷輸送層用塗布液を第一電荷輸送層上に上端未塗布長さを２ｍｍとして浸漬塗布し、その後、５０℃の条件下５分間保持して溶剤を風乾させた。
【０１９０】
これに、窒素雰囲気（酸素濃度１０ｐｐｍ）下で、下記の条件で電子線を照射した。
【０１９１】
加速電圧：７０ｋＶ、線量：０．８３Ｍｒａｄ
線量は、米国ＦＡＲ  ＷＥＳＴ  ＴＥＣＨＮＯＬＯＧＹ（株）製の厚さ１０μｍの線量測定用フィルムを用いたフォトクロミック法により測定した。
【０１９２】
その後、同雰囲気下で、電子線の被照射体の温度が１１７℃になる条件で９０秒間加熱処理を行い、更に大気中で１００℃に調整された熱風乾燥機中で２０分間加熱処理を行うことによって、膜厚が５μｍの硬化性の第二電荷輸送層を形成した。このようにして、黒色以外の現像手段用に３本、Ａ値測定用に１本を同様に作製した。
【０１９３】
このようにして得た電子写真感光体について、下記の測定条件によりＦＴ−ＩＲ−ＡＴＲ法に従って赤外分光スペクトルを測定した。
【０１９４】
（測定条件）
装置：      ＦＴ／ＩＲ−４２０（日本分光（株）製）
付属装置：  ＡＴＲ装置
ＩＲＥ：    Ｇｅ
入射角：    ４５°
積算回数：  ３２０
【０１９５】
得られたスペクトルよりＡ値を長手方向３点、周方向４点の計１２点測定し、最大値及び最小値を除いた１０点で平均値を求めたところ、０．０２０であった。
【０１９６】
非黒色用の現像手段用に３本は、以下の研磨シート及び研磨条件で、表面を研磨したところ、Ｒｚ：０．３５μｍの粗さであった。
【０１９７】
研磨シート  幅：３６０ｍｍ、基材の（材質）ポリエチレン、（厚さ）７５μｍ
研磨砥粒：ＳｉＣ
研磨条件  研磨シートテンション：１ｍＮ、研磨時間：１２秒、
シート送り時間：４００ｍｍ／ｍｉｎ、ワーク回転数：２４０ｒｐｍ、
ワーク押込み量：３.０ｍｍ
【０１９８】
（実施例２）
長さ３７０ｍｍ、外径８４ｍｍ、肉厚３ｍｍのアルミニウムシリンダー（ＪＩＳ  Ａ３００３アルミニウムの合金）を切削加工により作製した。このシリンダーの表面粗さを回転軸方向に測定したところＲｚｊｉｓ＝０．０８μｍであった。このシリンダーを洗剤（商品名：ケミコールＣＴ、常盤化学（株）製）を含む純水中で超音波洗浄を行い、続いて洗剤を洗い流し工程を経た後、更に純水中で超音波洗浄を行って脱脂処理し、これを支持体とした。
【０１９９】
次に、以下の成分
酸素欠損型酸化スズの被覆層を有する硫酸バリウム粒子からなる粉体    ６０部
（粉体抵抗率２００Ω・ｃｍ、ＳｎＯ２の被覆率（質量比率）は６０％）
酸化チタン                                                        １５部
（商品名：ＴＩＴＡＮＩＸ  ＪＲ、テイカ（株）製）
フェノール樹脂                                                    ４３部
（商品名：フェノライトＪ−３２５、大日本インキ化学工業（株）製、樹脂固形分７０％）
２−メトキシ−１−プロパノール                                    ５０部
メタノール                                                        ５０部
からなる溶液を約２０時間、ボールミルで分散して、分散液を調製した。この分散液に、以下の成分
シリコーン樹脂粒子                                              ３．６部
（商品名：トスパール１２０、ＧＥ東芝シリコーン（株）製）
シリコーンオイル                                            ０．０１５部
（商品名：ＳＨ２８ＰＡ、東レ・ダウコーニング・シリコーン（株）製）
を添加して攪拌し、導電層用塗布液を調製した。この導電層用塗布液を支持体上に上端未塗布長さを２ｍｍとして浸漬塗布し、これを４８分間、１５０℃に調整された熱風乾燥機中で乾燥及び硬化させることによって、膜厚が１５μｍの導電層を形成した。
【０２００】
次に、下記の成分
共重合ナイロン樹脂                                                １０部
（商品名：アミランＣＭ８０００、東レ（株）製）
メトキシメチル化ナイロン樹脂                                      ３０部
（商品名：トレジンＥＦ３０Ｔ、帝国化学産業（株）製）
を、メタノール５００部／ブタノール２５０部の混合溶剤に溶解させることによって、中間層用塗布液を調製した。この中間層用塗布液を導電層上に上端未塗布長さを１７ｍｍとし浸漬塗布し、これを３０分間、１００℃に調整された熱風乾燥機中で乾燥させることによって、膜厚が０．４５μｍの中間層を形成した。
【０２０１】
次に、実施例１と同様の電荷発生層用塗布液を中間層上に上端未塗布長さを１５ｍｍとして浸漬塗布し、これを１５分間、８０℃に調整された熱風乾燥機中で乾燥させることによって、膜厚が０．１７μｍの電荷発生層を形成した。
【０２０２】
次に、下記の成分
前記式（８）で示される構造を有する化合物（電荷輸送物質）          ３５部
ビスフェノールＺ型ポリカーボネート樹脂                            ５０部
（商品名：ユーピロンＺ４００、三菱エンジニアリングプラスティックス（株）製
を、モノクロロベンゼン３２０部／ジメトキシメタン５０部の混合溶剤に溶解させることによって、第一電荷輸送層用塗布液を調製した。この第一電荷輸送層用塗布液を電荷発生層上に上端未塗布長さを２ｍｍとして浸漬塗布し、これを４０分間、１１０℃に調整された熱風乾燥機中で乾燥させることによって、膜厚が２１μｍの第一電荷輸送層を形成した。
【０２０３】
次に、実施例１と同様な第二電荷輸送層用塗布液を第一電荷輸送層上に上端未塗布長さを２ｍｍとして浸漬塗布した後、５０℃の条件下１０分間保持して溶剤を風乾させた。
【０２０４】
これに、窒素雰囲気（酸素濃度１０ｐｐｍ）下で、下記の条件で支持体を２００ｒｐｍで回転させて１．６秒間電子線を照射した。
【０２０５】
加速電圧：１５０ｋＶ、線量：１．５Ｍｒａｄ
線量は、米国ＦＡＲ  ＷＥＳＴ  ＴＥＣＨＮＯＬＯＧＹ（株）製の厚さ５０μｍの線量測定用フィルムを用いたフォトクロミック法により測定した。
【０２０６】
その後、同雰囲気下で、電子線の被照射体の温度が２５℃から１２０℃になる条件で３０秒間加熱処理を行い、更に大気中で１２０℃に調整された熱風乾燥機中で３０分間加熱処理を行うことによって、膜厚が４．７μｍの硬化性の第二電荷輸送層を形成した。
【０２０７】
このようにして、黒色の現像手段用に１本、Ａ値測定用に１本を同様に作製した。下記の測定条件によりＦＴ−ＩＲ−ＡＴＲ法に従って赤外分光スペクトルを測定した。実施例１と同様に平均値を求めたところ、Ａ値は０．０１６であった。
【０２０８】
黒色の現像手段用の電子写真感光体は、以下の条件で表面を２回ブラスト処理した。その結果、表面はＲｚ：０．８μｍであった。
【０２０９】
ブラスト砥粒  ガラスビーズ  重量平均粒径４５μｍ（商品名：ＵＢ−１３Ｌ、（株）ユニオン（製））
ブラスト条件  ワーク／ガン距離：１００ｍｍ、ビーズ噴出量：２００ｇ／ｍｉｎ
ワーク回転数：１００ｒｐｍ、ガン移動速度：４００ｍｍ／ｍｉｎ
【０２１０】
（実施例３）
図１の電子写真装置で黒色の現像手段の電子写真感光体近傍の構成を図６（ａ）とし、非黒色の現像手段の電子写真感光体近傍の構成を図５（ａ）とした。
【０２１１】
実施例１で得られた電子写真感光体を塗布上端を奥側にした状態で図１の電子写真装置の電子写真感光体１−１、１−２、１−３として装着し、実施例２で得られた電子写真感光体を塗布上端側を手前側にした状態で図１の電子写真装置に装着した。
【０２１２】
図１の電子写真装置の１−１、１−２、１−３に装着した電子写真感光体の中心は、２次転写ローラを通過する転写紙の中心に対して、３．３ｍｍ奥側に配置されている。これは、電子写真感光体の塗布上端部は総膜厚が電子写真感光体の中心部に対して５μｍ以上薄い領域が存在する。これは導電層及び第一電荷輸送層の膜厚が電子写真感光体の中心部に対して薄いためである。第一電荷輸送層の膜厚が薄いため、単位面積当たりの帯電量が大きく、画像濃度が中心部に対して濃くなるのを改善するためである。支持体上に塗布した導電層は導電性を有しているので帯電に寄与しない為、膜厚が薄くても影響はない。またこの領域は電子写真感光体中心部よりも放電が集中する為、削れ量も増加して寿命が短くなるのを改善するためである。
【０２１３】
図１の電子写真装置の電子写真感光体１−４は、コロナ帯電のため塗布上端の膜厚が薄くても放電がその領域に集中しないのでその必要はない。
【０２１４】
図１の電子写真装置で電子写真感光体及び中間転写体の周速度は３２１ｍｍ／ｓｅｃで回転している。
【０２１５】
前露光手段２−１〜２−３は波長６５０ｎｍのＬＥＤを用いており、光量は３０μＷである。
【０２１６】
前露光手段２−４は波長６６０ｎｍのＬＥＤを用いており、光量はドラム面位置相当の距離で５０μＷであった。
【０２１７】
帯電器３−１、３−２、３−３の帯電ローラ３−ａの特性は外径１４ｍｍ、抵抗値２．５ｅ＋５（ＤＣ電圧２００Ｖ印加時）、容量３５００ｐＦ、硬度５０°Ａ（ＪＩＳ  Ａ）、Ｒｚ４μｍである。電子写真感光体に対して、７５０ｇで押し当てている。
【０２１８】
ローラ清掃部材３−ｂの芯金外径：６ｍｍ、穂長：３ｍｍ、材質はポリアミド、抵抗は１０１３Ω・ｃｍ、太さは３デニール、本数は１００Ｆ／ｍｍ２である。帯電ローラ３−ａに対して、侵入量０．７ｍｍとして、帯電ローラに対してバネを用いて１５０ｇ苛重をかけ、帯電ローラに対して従動で回転可能とした。
【０２１９】
スクレーパ３−ｃは、材質はステンレス（ＳＵＳ）、厚みは１ｍｍで、ローラ清掃部材に対して侵入量は１．５ｍｍとした。アースに接地している。
【０２２０】
帯電器３−１、３−２、３−３の帯電設定は、７０μＡ（周波数：２．３ｋＨｚ、Ｖｐｐ：１３５０Ｖ、Ｖｄ：−７００Ｖ）とした。
【０２２１】
帯電器３−４のコロナ帯電器の材質は、グリッド、ケース、ワイヤ共にＳＵＳである。ワイヤはφ０．８ｍｍで表面を金メッキしている。電子写真感光体とグリッドとの間隔は１ｍｍである。ケース壁面及びグリッドとワイヤ間の間隔はそれぞれ、１４ｍｍ、５ｍｍである。
【０２２２】
帯電器３−４の帯電設定は、総電流値：−１０００μＡ、Ｖｇ：−８５０Ｖ、Ｖｄ：−８００Ｖとした。
【０２２３】
露光手段４−１〜４−４は６７０ｎｍのレーザーを用い、１ドットの大きさは主走査方向が６０μｍ、副走査方向が４０μｍである。画像濃度の変化は露光幅変調を用い、電子写真感光体の感度に合せて、光量も変化させることが可能である。
【０２２４】
現像手段は、電子写真感光体１−１〜１−４と現像手段５−１〜５−４の現像スリーブとの間隔は２６０μｍとしている。
【０２２５】
現像手段５−１にイエロー、５−２にマゼンタ、５−３にシアン、５−４に黒色の現像剤を配置している。現像手段５−１〜５−４の容器内の現像スリーブの外径は２０ｍｍである。画像出力時、図１では時計回りの方向で５２０ｒｐｍで回転し、周波数１．５ｋＶｐｐの交流電圧が印加され、５−１〜５−３には、かぶり取り電位として−５５０Ｖ、５−４は−６００Ｖを印加している。
【０２２６】
現像剤は２成分現像剤を用い、キャリアの粒径：４０μｍ、トナー重量平均粒径６μｍである。各色のトナーの現像剤に占める割合は８質量％である。トナーは全色全て、ＢＥＴ２００ｍ２／ｇの乾式シリカに疎水化処理を施した、疎水化シリカ粒子を１質量％外添している。更に、イエロー、マゼンタ及びシアントナーには、重量平均粒径１２０ｎｍのチタン酸ストロンチウムを０．５質量％外添している。
【０２２７】
中間転写体６は、材質：ポリイミド、厚み：８５μｍ、１×１０１２Ω／□の構成である。
【０２２８】
１次転写ローラ７−１〜７−３はスポンジローラで、アスカーＣ硬度：３０°外径：φ１６ｍｍ、抵抗：３×１０７Ω、加圧：８００ｇＦの構成である。
【０２２９】
１次転写ローラ７−４は、スポンジローラで、アスカーＣ硬度：３０°外径：φ１６ｍｍ、抵抗：３×１０７Ω、加圧：１２００ｇｆの構成である。
【０２３０】
２次転写ローラは内ローラは、外径：２０ｍｍ、ＪＩＳ−Ａ：７５°、外ローラは、材質：スポンジ、外径：２４ｍｍ、抵抗：３×１０７Ω。加圧：５．６ｋｇｆの構成である。
【０２３１】
クリーニングブレード１２−１〜１２−３は、材質がポリウレタン、硬度が７３°、厚み：２ｍｍ、自由長：５ｍｍ、線圧が３０ｇ／ｃｍである。
【０２３２】
クリーニングブレード１２−４は、材質がポリウレタンで電子写真感光体に接する部分はイソシアネートで硬化している。硬度：７７°、厚み：２ｍｍ、自由長：５ｍｍである。
【０２３３】
清掃ブラシ１１−ｃは、芯金直径：８ｍｍ、毛の材質：アクリル、抵抗：１０２Ω・ｃｍ、穂長：４ｍｍ、穂の太さ：６ｄ（０．６６ｍｇ／ｍ）、本数：１５０Ｆ／ｍｍ２である。電子写真感光体の回転方向に対向する方向（図１の電子写真感光体が反時計周りに対して、清掃ブラシ１１−ｃも反時計回り）に６０ｒｐｍで回転している。
【０２３４】
以上の電子写真装置を用いて、黒及び色文字、濃度、色及び大きさの異なる四角形、写真画像等により形成した１０％濃度原稿を用いて、３０℃８５％ＲＨ環境で、１日内で１５，０００枚連続通紙を行い、１０日継続した。その後、同じ環境で１週間放置した。
【０２３５】
その後、４色単体の文字画像、格子画像、及びハーフトーン画像（濃度：０．２、０．３、０．５）の画出しを行った。３ポイントの文字画像も得られ、格子画像も再現し、また、均一でざらつきのないハーフトーン画像がられた。
【０２３６】
その後、２３℃５％ＲＨに環境を変えて、１日内で１５，０００枚連続通紙を行い、１０日継続した。その後、同じ環境で１週間放置した。３ポイントの文字画像も得られ、格子画像も再現し、また、均一でざらつきのないハーフトーン画像が得られた。
【０２３７】
（比較例１）
実施例１において、第二電荷輸送層の電子線照射条件を以下の様にし、非黒色の電子写真感光体を得た。
【０２３８】
加速電圧：１２０ＫＶ、線量：１Ｍｒａｄ
線量は実施例１と同様にして測定した。
【０２３９】
実施例１と同様に平均値を求めたところ、Ａ値は０．０１４であった。
【０２４０】
（比較例２）
実施例２において、第二電荷輸送層の電子線照射条件を以下の様にし、黒色の電子写真感光体を得た。
【０２４１】
加速電圧：１５０ｋＶ、線量：  ０．５Ｍｒａｄ
線量は実施例２と同様にして測定した。
【０２４２】
実施例１と同様に平均値を求めたところ、Ａ値は０．０２１であった。
【０２４３】
（比較例３）
実施例３において、イエロー、マゼンタ、シアンの現像手段に用いる非黒色の電子写真感光体を比較例１とし、黒色現像手段に用いられる黒色の電子写真感光体を比較例２とした。
【０２４４】
実施例３と同様な評価を行ったところ、３０℃８５％ＲＨ環境での画出しで、３ポイントの文字画像が再現しなかった。格子画像も一部かすれる部分もあった。ハーフトーン画像にも一部濃度が薄くなる領域があった。
【０２４５】
続いて、実施例３と同様に２３℃５％ＲＨ環境で評価を行ったところ、何れの黒のハーフトーン画像上に濃い帯画像が発生した。帯の幅を確認したところ、コロナ帯電器幅に対応することが判明した。
【０２４６】
（実施例４）
実施例１において、第二電荷輸送層の電子線照射条件を以下の様にし、非黒色の電子写真感光体を得た。
【０２４７】
加速電圧：７０ｋＶ、線量：０．７Ｍｒａｄ
線量は実施例１と同様にして測定した。
【０２４８】
実施例１と同様に平均値を求めたところ、Ａ値は０．０２５であった。
【０２４９】
（実施例５）
実施例２において、第二電荷輸送層の電子線照射条件を以下の様にし、黒色の電子写真感光体を得た。
【０２５０】
加速電圧：１５０ｋＶ、線量：２．７Ｍｒａｄ
線量は実施例２と同様にして測定した。
【０２５１】
実施例１と同様に平均値を求めたところ、Ａ値は０．０１２であった。
【０２５２】
（実施例６）
実施例４及び実施例５のように作製した電子写真感光体を実施例３のように評価した。
【０２５３】
３０℃８５％ＲＨ及び２３℃５％ＲＨ環境、何れも３ポイントの文字画像も得られ、格子画像も再現し、また、均一でざらつきのないハーフトーン画像が得られた。
【０２５４】
だが、２３℃５％ＲＨ環境で、１５，０００枚連続通紙を行い、１０日の終了時に得られた画像で黒色の画像濃度が薄くなる現象が見られた。電子写真感光体の露光電位を確認したところ、初期に対して１００Ｖ上昇していることが確認された。
【０２５５】
（実施例７）
実施例２において、第二電荷輸送層の浸漬塗布まで実施例１と同様に作製し、第二電荷輸送層の電子線照射条件を以下の様にし、黒色用の電子写真感光体を得た。
【０２５６】
加速電圧：７０ｋＶ、線量：１．４Ｍｒａｄ
線量は実施例１と同様にして測定した。
【０２５７】
実施例１と同様に平均値を求めたところ、Ａ値は０．０１７であった。
【０２５８】
（実施例８）
実施例１及び実施例７の電子写真感光体を図３の電子写真装置で評価した。電子写真感光体周辺の前露光手段、露光手段、現像手段、転写手段、及びクリーニング手段は電子写真感光体１−１〜１−３と同様である。帯電手段３−４は実施例３において、ケース壁面及びグリッドとワイヤ間の間隔はそれぞれ、５．５ｍｍ、２ｍｍとした。
【０２５９】
実施例３と同様な評価をしたところ、３０℃８５％ＲＨ及び２３℃５％ＲＨ環境、何れも３ポイントの文字画像も得られ、格子画像も再現し、また、均一でざらつきのないハーフトーン画像が得られた。
【０２６０】
（実施例９）
実施例１において、第二電荷輸送層の重合性官能基を有する正孔輸送性化合物を前記化合物例のＮｏ．４１で示される化合物とし、第二電荷輸送層の電子線照射条件を以下の様にし、非黒色の電子写真感光体を得た。
【０２６１】
加速電圧：７０ｋＶ、線量：０．９ｍＡ
線量は実施例１と同様にして測定した。
【０２６２】
実施例１と同様に平均値を求めたところ、Ａ値は０．０３８であった。
【０２６３】
（実施例１０）
実施例２において、第二電荷輸送層の重合性官能基を有する正孔輸送性化合物を前記化合物例のＮｏ．６で示される化合物とし、第二電荷輸送層の電子線照射条件を以下の様にし、黒色の電子写真感光体を得た。
【０２６４】
加速電圧：１８０ｋＶ、線量：１．５Ｍｒａｄ
線量は実施例１と同様にして測定した。
【０２６５】
実施例１と同様に平均値を求めたところ、Ａ値は０．０１５であった。
【０２６６】
（実施例１１）
実施例３において、電子写真感光体を実施例９と実施例１０として、同様に評価した。
【０２６７】
３０℃８５％ＲＨ及び２３℃５％ＲＨ環境、何れも３ポイントの文字画像も得られ、格子画像も再現し、また、均一でざらつきのないハーフトーン画像が得られた。だが、２３℃５％ＲＨの連続通紙を終えた後、実施例９で作製した電子写真感光体を取り出し、表面を確認したところ、研磨による溝よりも深い溝が確認された。面粗さ計で確認すると、傷深さは１．５μｍであった。
【０２６８】
（比較例４）
実施例９において、第二電荷輸送層の電子線照射条件を以下の様にし、非黒色の電子写真感光体を得た。
【０２６９】
加速電圧：７０ｋＶ、線量：０．７６Ｍｒａｄ
線量は実施例１と同様にして測定した。
【０２７０】
実施例１と同様に平均値を求めたところ、Ａ値は０．０４３であった。
【０２７１】
（比較例５）
実施例１１において、非黒色の電子写真感光体を実施例９の代わりに比較例４を用いた。
【０２７２】
３０℃８５％ＲＨの環境では、３ポイントの文字画像も得られ、格子画像も再現し、また、均一でざらつきのないハーフトーン画像が得られた。２３℃５％ＲＨ環境において、連続通紙が３０℃８５％ＲＨの通紙枚数とあわせて、２７０，０００枚時点で画像上に黒スジが発生した。通紙が終了した後、比較例４で作製した電子写真感光体を取り出し表面を確認したところ、研磨による溝よりも深い溝が確認された。面粗さ計で確認すると、傷深さは２．７μｍであった。
【０２７３】
（実施例１２）
実施例３において、黒以外の色の電子写真感光体近傍の構造を図５（ｂ）の構成とした。実施例３と同様な評価を行ったところ、３０℃８５％ＲＨ及び２３℃５％ＲＨ環境、何れも３ポイントの文字画像も得られ、格子画像も再現し、また、均一でざらつきのないハーフトーン画像が得られた。
【０２７４】
（実施例１３）
実施例１２において、黒色の電子写真感光体近傍の構造を図６（ｂ）の構成とした。実施例３と同様な評価を行ったところ、３０℃８５％ＲＨ及び２３℃５％ＲＨ環境、何れも３ポイントの文字画像も得られ、格子画像も再現し、また、均一でざらつきのないハーフトーン画像が得られた。
【０２７５】
（比較例６）
実施例１において、第二電荷輸送層の電子線照射条件を以下の様にし、非黒色の電子写真感光体を得た。
【０２７６】
加速電圧：７０ｋＶ、線量：１Ｍｒａｄ
線量は実施例１と同様にして測定した。
【０２７７】
実施例１と同様に平均値を求めたところ、Ａ値は０．０１８４であった。
【０２７８】
（比較例７）
実施例２において、第二電荷輸送層の電子線照射条件を以下の様にし、黒色の電子写真感光体を得た。
【０２７９】
加速電圧：１５０ｋＶ、線量：１．１Ｍｒａｄ
線量は実施例１と同様にして測定した。
【０２８０】
実施例１と同様に平均値を求めたところ、Ａ値は０．０１８７であった。
【０２８１】
（比較例８）
比較例３において、非黒色の電子写真感光体を比較例４、黒色の電子写真感光体を比較例５とするように代えた。
【０２８２】
実施例３と同様に評価をした。３０℃８５％ＲＨ環境で、黒色以外のハーフトーン画像及び格子画像においては、格子画像も再現し、また、均一でざらつきのないハーフトーン画像が得られたが、３ポイントの文字が再現なされなかった。２３℃５％ＲＨ環境では、黒色画像の画像濃度０．２のハーフトーン画像において、帯電器幅に相当する黒帯が確認された。
【図面の簡単な説明】
【０２８３】
【図１】本発明の形態の電子写真装置を示す概略図である。
【図２】本発明の形態の電子写真装置を示す他の概略図である。
【図３】本発明の形態の電子写真装置を示す他の概略図である。
【図４】本発明の形態の電子写真装置を示す他の概略図である。
【図５】本発明の形態の黒以外のユニット構成を示す概略図である。
【図６】本発明の形態の黒のユニット構成を示す概略図である。
【図７】本発明に用いられる帯電ローラを示す概略図である。
【図８】本発明の電子写真感光体の最表層をフーリエ変換赤外分光全反射方による分析で得られた赤外分光スペクトルチャートの一例である。
【図９】本発明の実施例で使用する電子線照射装置の概略構成図である。
【符号の説明】
【０２８４】
１  電子写真感光体
１’  被照射体
２  前露光手段
３  帯電手段
３−ａ  帯電ローラ
３−ｂ  ローラ清掃部材
３−ｃ  スクレーパ
４  露光手段
５  現像手段
５−ａ  現像スリーブ
５−ｂ  穂立ち制御板
５−ｃ  攪拌ローラ
５−ｄ  回収ローラ
６  中間転写体
７  転写手段
８  転写体
８  駆動ローラ
９  テンションローラ
９−１  テンションローラ
９−２  テンションローラ
９−３  テンションローラ
１０  ２次転写手段
１１  クリーニング手段
１１−ａ  すくいシート
１１−ｂ  廃トナー送りローラ
１１−ｃ  清掃ブラシ
１２  クリーニングブレード
１３  転写ベルト
２０  電子線発生部
２１  ターミナル
２１−ａ  フィラメント
２１−ｂ  ガン構造体
２１−ｃ  グリッド
２２  加速管
２３  照射室
２４  照射空間
２５  照射窓部
２６  窓箔
２７  窓枠構造体
３１  芯金
３２  弾性層
３３  抵抗層
【図１】
2010091851.tif 000021
【図２】
2010091851.tif 000022
【図３】
2010091851.tif 000023
【図４】
2010091851.tif 000024
【図５】
2010091851.tif 000025
【図６】
2010091851.tif 000026
【図７】
2010091851.tif 000027
【図８】
2010091851.tif 000028
【図９】
2010091851.tif 000029